化粧品として許容される媒体中に、a以下の式および式中、R基は、同一でも異なっていてもよく、O、SおよびNから選択される1個または複数のヘテロ原子を含有してもよい線状、分枝状およびまたは環状の、飽和または不飽和の、場合により芳香族の、一価C1~C20炭化水素ベースの基を表し、Q1、Q2およびQ3基は、同一でも異なっていてもよく、一価であり、上で定義したR基、または少なくとも3個のH結合、好ましくは少なくとも4個のH結合、さらに良好には4個のH結合を形成することができる連結基を表し、式においてQ1~Q3基のうちの少なくとも1個がR以外であることが理解され、二価Q4基は、少なくとも3個のH結合、好ましくは少なくとも4個のH結合、さらに良好には4個のH結合を形成することができる連結基を表し、nは、2から1000の間の整数であり、mは、0から300の間の整数であり、cは、1から300の間の整数であり、m、nおよびcは、官能化ポリシロキサンまたはの数平均分子量が500から100000の間となるような数であるのうちの1つに対応する、連結基を有する少なくとも1種のポリシロキサンと、b少なくとも1個の反応性官能基により官能化されている少なくとも1種のポリアルケンポリマーと、官能化ポリアルケンポリマーが有している反応性基と反応することができる少なくとも1個の反応性基により官能化されている少なくとも1個の連結基との反応、特に縮合から得ることができ、前記連結基が少なくとも3個のH結合、好ましくは少なくとも4個のH結合、優先的には4個のH結合を形成することができる、少なくとも1種のポリアルケンベースの超分子ポリマーとを含む化粧料組成物。m、nおよびcが、官能化ポリシロキサンまたはの数平均分子量が500から100000の間、特に1000から50000の間、またはさらには2000から25000の間、さらに良好には3000から15000の間となるように選択される、請求項1に記載の組成物。mが1から50、またはさらには2から20、さらに良好には3から15の間であり、ならびにまたはnが3から700、特に5から400、またはさらには10から200、さらに良好には20から100の間であり、およびまたはcが2から150の間、より良好には3から80の間、さらに良好には4から20の間であり、ならびにまたはR基が線状のC1~C20、特にC1~C12アルキル基、分枝状のC3~C20、特にC3~C12アルキル基、C4~C20、特にC4~C10シクロアルキル基、C4~C20、特にC4~C10アリール基、C5~C20、特にC5~C10アリールアルキル基であり、これらの基が、NH2およびもしくはOH官能基で場合により置換されており、優先的には、Rがメチル基である、請求項1または2に記載の組成物。連結基Q1~Q4が、少なくとも1個の式の一価単位およびまたは少なくとも1個の式の二価単位式中R1およびR3は、同一でも異なっていてもよく、線状もしくは分枝状のC1~C32アルキル基、C4~C16シクロアルキル基およびC4~C16アリール基、またはこれらの基の混合物から選択される二価炭素ベースの基を表し、前記基は、O、N、S、F、SiおよびPから選択される1~8個のヘテロ原子を場合により含み、およびまたは、エステルもしくはアミド官能基またはC1~C12アルキル基で場合により置換されており、R2およびR4は、互いに独立して、水素原子、またはO、N、S、F、SiおよびPから選択される1個もしくは複数のヘテロ原子を含むことができる線状、分枝状もしくは環状の、飽和もしくは不飽和の、場合により芳香族の、C1~C32炭素ベースの、特に炭化水素ベースの基を表すを含む、請求項1から3のうちの一項に記載の組成物。aR1基が、線状または分枝状の二価C2~C12アルキレン基、特に12エチレン、16ヘキシレン、14ブチレン、16、14、15、16、15または17基、特に以下の基イソホロン、トリレン、2メチル13フェニレン、4メチル13フェニレン、44メチレンビスシクロヘキシレン、44ビスフェニレンメチレンから選択される二価C4~C12シクロアルキレンもしくはアリーレン基であるか、もしくは構造を有し、およびまたはbR2が、H、CH3、エチル、C13H27、C7H15、フェニル、イソプロピル、イソブチル、nブチル、tertブチル、nプロピル、もしくはCHを表し、およびまたはcR4Hであり、およびまたはdR3が、構造を有する、請求項4に記載の組成物。a式において、R1イソホロン、R2メチルおよびR4Hであり、またはR16、R2メチルおよびR4Hであり、またはR16、R2イソプロピルおよびR4Hであり、またはR144メチレンビスシクロヘキシレン、R2メチルおよびR4Hであり、b式において、R1イソホロン、R2メチルおよびR32OCONHイソホロンである、請求項4に記載の組成物。式またはのポリシロキサンが、少なくとも1個の反応性官能基、例えばOHまたはNH2を有する少なくとも1種のポリシロキサンと、ポリシロキサンの反応性官能基と反応することができる少なくとも1個の反応性官能基を有する少なくとも1個の連結基との反応、特に重縮合から得られる、請求項1から6のいずれか一項に記載の組成物。反応性官能基を有するポリシロキサンが、テレケリックポリシロキサン、例えば、ヒドリド、アミノまたはOH官能基を有するものなど、ペンダント反応性官能基を含むポリシロキサン、例えば、ヒドリド、アミノまたはOH官能基を有するものなど、鎖の末端の少なくとも1個の反応性官能基および少なくとも1個のペンダント反応性官能基を有するポリシロキサン、例えば、ヒドリド、アミノまたはアルコキシ官能基を有するものなどから選択される、請求項7に記載の組成物。反応性官能基を有する連結基が、式式中R1は、イソホロン、6、CH2CHCH2C2CH2CH2、44メチレンビスシクロヘキシレンもしくは2メチル13フェニレンを表し、およびまたはR2は、H、CH3、エチル、C13H27、C7H15、フェニル、イソプロピル、イソブチル、nブチル、tertブチル、nプロピル、もしくはCHを表すのものであり、あるいは2個の反応性官能基を有する連結基が、式式中R1は、イソホロン、2、6、CH2CHCH2C2CH2CH2、44メチレンビスシクロヘキシレン、2メチル13フェニレンを表し、およびまたはR2は、H、CH3、エチル、C13H27、C7H15、フェニル、イソプロピル、イソブチル、nブチル、tertブチル、nプロピル、もしくはCHを表し、およびまたはR3は、二価基R3OCNHR4を表すのものである、請求項7に記載の組成物。連結基が、式のものである、請求項7に記載の組成物。連結基を有するポリシロキサンが、500から100000の間、特に1000から50000の間、またはさらには2000から25000の間、さらに良好には3000から15000の間の数平均分子量を有する、請求項1から10のいずれか一項に記載の組成物。連結基を有するポリシロキサンが、以下の式のものである、請求項1から11のいずれか一項に記載の組成物。aが、2から1000、より良好には3から700、特に5から400、またはさらには10から200、さらに良好には20から100の間であり、およびまたはbが、1から300、より良好には2から150の間、より良好には3から80の間、さらに良好には4から20の間である、請求項12に記載の組成物。連結基を含むポリシロキサンが、単独でまたは混合物として、組成物の総重量に対して、01重量~50重量、好ましくは02重量~40重量、優先的には05重量~15重量、またはさらには1重量~10重量の比率で存在する、請求項1から13のいずれか一項に記載の組成物。官能化ポリアルケンポリマーが、式HXPXH式中、XHおよびXHは、反応性官能基であり、XおよびXは、同一でも異なっていてもよく、O、S、NH、NCOまたはNRaから選択され、Raは、C1~C6アルキル基を表し、好ましくは、XおよびまたはXは、Oを示し、優先的には、XおよびXは、Oを示し、Pは、1種または複数の線状、環状およびまたは分枝状の、一不飽和または多不飽和のC2~C10、好ましくはC2~C4アルケンの重合により得ることができるホモポリマーまたはコポリマーを表し、Pは、好ましくは、1種または複数の一不飽和の線状または分枝状のC2~C4アルケンの重合により得ることができるホモポリマーまたはコポリマーを表すのものである、請求項1から14のいずれか一項に記載の組成物。Pが、ポリエチレン、ポリブチレン、ポリブタジエン、ポリイソプレン、ポリ、ポリイソブチレンから選択されるポリマー、およびそれらのコポリマー、特にポリを表す、請求項15に記載の組成物。官能化ポリアルケンポリマーが、1000から8000の間、特に1000から5000の間、またはさらには1500から4500の間、さらに良好には2000から4000の間の数平均分子量を有する、請求項1から16のいずれか一項に記載の組成物。官能化ポリアルケンポリマーが、ヒドロキシル官能基を含む、好ましくはヒドロキシル末端を含むポリジエン、好ましくは水素化ポリジエン、およびヒドロキシル末端を含むポリオレフィンから、特にポリブタジエン、ポリイソプレンおよびポリのホモポリマーおよびコポリマーから選択される、請求項1から17のいずれか一項に記載の組成物。官能化ポリアルケンポリマーが、ジヒドロキシル化水素化12ポリブタジエンホモポリマー、特に以下の式により図式的に表されるものであり、nは、好ましくは14から105の間、より良好には20から85の間である、請求項1から18のいずれか一項に記載の組成物。官能化ポリアルケンポリマーと反応することができる官能化連結基が、式式中、Lは、単結合、あるいは1~4個のNおよびまたはOヘテロ原子を場合により含む、線状、環状およびまたは分枝状の、飽和または不飽和の、またはさらには芳香族の二価C1~C20炭素ベースの基であり、R2は、単結合、C1~C6アルキレンタイプの二価基、あるいは水素原子、または1個もしくは複数のO、SもしくはNなどのヘテロ原子を含有することができる線状、分枝状およびもしくは環状の、飽和もしくは不飽和の、場合により芳香族の、一価C1~C30炭化水素ベースの基から選択される一価基を表し、R3は、水素原子、あるいは1個または複数のO、SまたはNなどのヘテロ原子を含有することができる線状、分枝状およびまたは環状の、飽和または不飽和の、場合により芳香族の、一価C1~C30炭化水素ベースの基を表すのものである、請求項1から19のいずれか一項に記載の組成物。式において、Lが、フェニレン、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレン、もしくは44ビスフェニレンメチレン基であり、好ましくは、Lが、イソホロン、2、6、CH2CHCH2C2CH2CH2、44メチレンビスシクロヘキシレンもしくは2メチル13フェニレン、より良好にはイソホロンであり、ならびにまたはR2が、単結合、H、C1~C30アルキル基、C4~C12シクロアルキル基、C4~C12アリール基、アリールアルキル基であり、これらの基は、アミノ、チオおよびもしくはヒドロキシル官能基で場合により置換されており、優先的には、R2が、H、CH3、CH2OH、2OH、C13H27、C7H15もしくはフェニル、もしくは単結合を表し、ならびにまたはR3が、アミノ、チオおよびもしくはヒドロキシル官能基で場合により置換されている、C4~C12シクロアルキル基、線状もしくは分枝状のC1~C30アルキル基もしくはC4~C12アリール基であり、優先的には、R3が、H、CH3、CH2OHもしくは2OH、さらに良好にはメチルを表す、請求項20に記載の組成物。官能化ポリアルケンポリマーと反応することができる官能化連結基が、式式中、Lは、単結合、あるいは特に置換基NO2の形態の1~4個のNおよびまたはOヘテロ原子を場合により含む、線状、環状およびまたは分枝状の、飽和または不飽和の、またはさらには芳香族の、二価C1~C20炭素ベースの基、特にフェニレン、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレンまたは44ビスフェニレンメチレン基であり、好ましくは、Lは、イソホロン、2、6、CH2CHCH2C2CH2CH2、44メチレンビスシクロヘキシレンまたは2メチル13フェニレン、より良好にはイソホロンであるのものである、請求項1から21のいずれか一項に記載の組成物。超分子ポリマーが、式式中、LおよびLは、互いに独立して、1~4個のNおよびまたはOヘテロ原子を場合により含む、線状、環状およびまたは分枝状の、飽和または不飽和の、またはさらには芳香族の、二価C1~C20炭素ベースの基であり、XXOであり、Pは、1種または複数の線状、環状およびまたは分枝状の、一不飽和または多不飽和のC2~C10アルケンの重合により得ることができるホモポリマーまたはコポリマーを表すに対応する、請求項1から22のいずれか一項に記載の組成物。LおよびLが、線状または分枝状のC1~C20アルキレン、C5~C20シクロアルキレン、アルキレンビスシクロアルキレンおよびC6~C20アリーレンから選択され、優先的には、LおよびLが、イソホロン、2、6、CH2CHCH2C2CH2CH2、44メチレンビスシクロヘキシレンまたは2メチル13フェニレン基を表し、Pが、ポリエチレン、ポリブチレン、ポリブタジエン、ポリイソプレン、ポリ、ポリイソブチレン、またはそれらのコポリマー、特にポリを表す、請求項23に記載の組成物。超分子ポリマーが、式のものであり、nの値が、前記ポリマーの数平均分子量が1000から8000の間、特に1000から5000の間、またはさらには1500から4500の間、さらに良好には2000から4000の間となるような数である、請求項1から24のいずれか一項に記載の組成物。超分子ポリマーが、最終化粧料組成物の重量に対して、01重量から99重量の間、好ましくは1重量から80重量の間、特に2重量から70重量の間、またはさらには3重量から60重量の間、より良好には4重量から50重量の間、優先的には5乾燥物質重量~40乾燥物質重量の量で存在する、請求項1から25のいずれか一項に記載の組成物。化粧品として許容される媒体が、鉱物、動物、植物または合成由来の揮発性または不揮発性、炭素ベース、炭化水素ベースおよびまたはシリコーンの油およびまたは溶媒顔料、充填剤、真珠光沢剤およびグリッターフレーク、脂溶性または水溶性の染料水、親水性溶媒、酸化防止剤、芳香剤、精油、防腐剤、化粧用活性剤、モイスチャライザー、ビタミン、セラミド、日焼け止め、界面活性剤、ゲル化剤、増粘剤、展延剤、湿潤剤、分散剤、消泡剤、中和剤、安定剤、ポリマー、特にフィルム形成ポリマー、ならびにそれらの混合物から選択される少なくとも1種の成分を含む、請求項1から26のいずれか一項に記載の組成物。有利にはメイクアップ組成物、特にマスカラ、アイライナー、口紅、リップグロス、フェイスパウダー、アイシャドウ、ファンデーション、マニキュア液またはヘアマスカラ組成物の形態である、身体もしくは顔の皮膚、唇、睫毛、眉毛、髪または爪用のケアおよびまたはメイクアップ製品日焼け止めまたはセルフタンニング製品ヘア製品の形態の、請求項1から27のいずれか一項に記載の組成物。ケラチン物質、特に身体もしくは顔の皮膚、唇、爪、睫毛およびまたは髪用の美容処置方法であって、請求項1から28のいずれか一項に記載の化粧料組成物の前記物質への塗布を含む方法。本発明の目的は、これらの欠点を克服すること、および良好な化粧料性質、例えば、支持材への良好な接着性、したがって組成物の良好な持続性、場合により良好な光沢などを得ることを可能にし、同時に、あまり粘着性ではないかまたは全く粘着性ではなく、特に脂肪性物質による外部からの侵蝕、さらには摩擦に耐性を示す付着物も生じる化粧料組成物を提案することである。本発明の主題は、化粧品として許容される媒体中に、a以下の式および式中、R基は、同一でも異なっていてもよく、O、SおよびNから選択される1個または複数のヘテロ原子を含有してもよい線状、分枝状およびまたは環状の、飽和または不飽和の、場合により芳香族の、一価C1~C20炭化水素ベースの基を表し、Q1、Q2およびQ3基は、同一でも異なっていてもよく、一価であり、上で定義したR基、または少なくとも3個のH結合、好ましくは少なくとも4個のH結合、さらに良好には4個のH結合を形成することができる連結基を表し、式においてQ1~Q3基のうちの少なくとも1個がR以外であることが理解され、二価Q4基は、少なくとも3個のH結合、好ましくは少なくとも4個のH結合、さらに良好には4個のH結合を形成することができる連結基を表し、nは、2から1000の間の整数であり、mは、0から300の間の整数であり、cは、1から300の間の整数であり、m、nおよびcは、官能化ポリシロキサンまたはの数平均分子量が500から100000の間となるような数であるのうちの1つに対応する連結基を有する少なくとも1種のポリシロキサンと、b少なくとも1個の反応性官能基により官能化されている少なくとも1種のポリアルケンポリマーと、官能化ポリアルケンポリマーが有している反応性基と反応することができる少なくとも1個の反応性基により官能化されている少なくとも1個の連結基との反応、特に縮合から得ることができ、前記連結基が少なくとも3個のH結合、好ましくは少なくとも4個のH結合、優先的には4個のH結合を形成することができる、少なくとも1種のポリアルケンベースの超分子ポリマーとを含む化粧料組成物である。本発明によって、快適性が改善された組成物が得られ、それらにより、比較的非粘着性であり、場合により光沢を有することができ、同時に脂肪性物質および機械的摩耗に耐性を示す付着物を得ることが可能となる。さらに、本発明の状況において使用するポリマーは、最初は互いに相溶性ではない可能性があり、通常の化粧料媒体、特に通常の溶媒または油状の化粧料媒体、例えば、炭素ベースの油、脂肪族アルコール、脂肪族もしくは短鎖エステル、アルカンまたはシリコーン油などに容易に担持されない可能性があることが指摘されている。超分子化学により、超分子相互作用を通して、異なる化学的性質の化合物を混合して、混合前に使用した化合物のものとは異なる独創的な性質を得ることが可能となる。したがって、本発明の状況においては、それら自体はあまり摩耗に耐性を示さないおよびまたは脂肪性物質に対する感受性が高くない他のポリマーとの混合物として所与のポリマーを製剤化することにより、所与のポリマーの摩耗に対する耐性および脂肪性物質に対する感受性を、該ポリマー単独の他の性質、例えばそれらの光沢性を保持する性質を変更することなく改善可能な場合もあることを示している。さらに、色移りしない性質の改善および粘着性の低減を証明することが可能である。したがって、本発明の化粧料組成物は、官能化ポリシロキサン、すなわち、少なくとも1個の連結基を有するポリシロキサンを含む。前記ポリシロキサンは、H結合を生成することができる。官能化ポリシロキサン本発明の官能化ポリシロキサンは、特に、特許出願WO2004052963に記載されている。それらは、好ましくは、以下の式および式中、R基は、同一でも異なっていてもよく、O、SおよびNから選択される1個または複数のヘテロ原子を含有してもよい線状、分枝状およびまたは環状の、飽和または不飽和の、場合により芳香族の、一価C1~C20炭化水素ベースの基を表し、Q1、Q2およびQ3基は、同一でも異なっていてもよく、一価であり、上で定義したR基、または少なくとも3個のH結合、好ましくは少なくとも4個のH結合、さらに良好には4個のH結合を形成することができる連結基を表し、式においてQ1~Q3基のうちの少なくとも1個がR以外であることが理解され、二価Q4基は、少なくとも3個のH結合、好ましくは少なくとも4個のH結合、さらに良好には4個のH結合を形成することができる連結基を表し、nは、2から1000の間の整数であり、mは、0から300の間の整数であり、cは、1から300の間の整数であり、m、nおよびcは、官能化ポリシロキサンまたはの数平均分子量が500から100000の間となるような数であるのうちの1つに対応する。上記式において、Q1~Q4基が、ケイ素炭素結合を介してポリシロキサン主鎖に接続されていることが明らかであり、前記結合は、以下に説明する通り、直接結合でもR1などのリンカーを介していてもよい。好ましくは、m、nおよびcは、官能化ポリシロキサンまたはの数平均分子量が500から100000の間、特に1000から50000の間、またはさらには2000から25000の間、さらに良好には3000から15000の間となるように選択される。好ましくは、mは、1から50、またはさらには2から20、さらに良好には3から15の間である。好ましくは、nは、3から700、特に5から400、またはさらには10から200、さらに良好には20から100の間である。好ましくは、cは、2から150の間、より良好には3から80の間、さらに良好には4から20の間である。好ましくは、R基は、C1~C20、特に線状C1~C12アルキル基、C3~C20、特に分枝状C3~C12アルキル基、C4~C20、特にC4~C10シクロアルキル基、C4~C20、特にC4~C10アリール基、C5~C20、特にC5~C10アリールアルキル基とすることができ、これらの基は、NH2およびまたはOH官能基で場合により置換されている。R基は、特に、メチル、エチル、プロピル、ブチル、イソブチル、ペンチル、ヘキシル、オクチル、デシル、ドデシル、オクタデシル、シクロヘキシル、フェニル、ナフチル、ベンジル、フェニルエチル、トリルまたはキシリル基から選択することができる。好ましくは、全てのR基は同一であり、優先的には、Rはメチル基である。本発明の目的のために、連結基という用語は、H結合供与または受容基を含み、同一であってもなくてもよいパートナー連結基と少なくとも3個のH結合、好ましくは少なくとも4個のH結合、優先的には4個のH結合を確立することができる任意の基を意味することを意図したものである。これらの連結基は、ポリマー骨格の側方に位置していてもよく、およびまたはポリマー骨格の端が有していてもよく、およびまたはポリマー骨格を形成する鎖内に位置してもよい。連結基は、ランダムにまたは制御された様式で分布することができる。少なくとも3個のH結合を形成することができる官能化連結基は、から選択される少なくとも3個、好ましくは少なくとも4個の官能基を含み得る。これらの官能基は、2つのカテゴリーH結合を供与する官能基H結合を受容する官能基に分類することができる。好ましくは、連結基は、同一のパートナー基と4個のH結合を確立することができ、それらのうち、2つはドナー結合であり、2つはアクセプター結合である。好ましくは、連結基Q1~Q4は、少なくとも1個の式の一価単位およびまたは少なくとも1個の式の二価単位式中、R1およびR3は、同一でも異なっていてもよく、線状または分枝状のC1~C32アルキル基、C4~C16シクロアルキル基およびC4~C16アリール基、またはこれらの基の混合物から選択される二価炭素ベースの基を表し、前記基は、O、N、S、F、SiおよびPから選択される1~8個のヘテロ原子を場合により含み、およびまたは、エステルもしくはアミド官能基またはC1~C12アルキル基で場合により置換されており、R2およびR4は、互いに独立して、水素原子、またはO、N、S、F、SiおよびPから選択される1個もしくは複数のヘテロ原子を含むことができる線状、分枝状もしくは環状の、飽和もしく不飽和の、場合により芳香族の、C1~C32炭素ベースの、特に炭化水素ベースの基を表すを含む。好ましくは、連結基は、少なくとも1個の式の一価単位を含む。R1基は、特に、線状または分枝状の二価C2~C12アルキレン基、特に12エチレン、16ヘキシレン、14ブチレン、16、14、15、16、15または17基、特に以下の基イソホロン、トリレン、2メチル13フェニレン、4メチル13フェニレン、44メチレンビスシクロヘキシレン、44ビスフェニレンメチレンから選択される二価C4~C12シクロアルキレンまたはアリーレン基とすることができるか、または構造を有する。イソホロンという用語は、構造を有する二価基を意味することを意図したものである。優先的には、R1は、イソホロン、6または44メチレンビスシクロヘキシレンを表す。特に、R2またはR4基は、互いに独立して、H、あるいは、C1~C32、特にC1~C16、またはさらにはC1~C10アルキル基、C4~C12シクロアルキル基、C4~C12アリール基、アリールアルキル基、C1~C4アルコキシ基、アリールアルコキシ基、特にアリールアルコキシ基、C4~C12複素環、またはこれらの基の組合せとすることができ、これは、アミノ、エステルおよびまたはヒドロキシル官能基で場合により置換されていてもよい。好ましくは、R2は、H、CH3、エチル、C13H27、C7H15、フェニル、イソプロピル、イソブチル、nブチル、tertブチル、nプロピル、あるいはCHを表す。好ましくは、R4Hである。好ましくは、R3は、二価基R3OCNHR4を表す。特に、R3およびR4は、メチレン、12エチレン、16ヘキシレン、14ブチレン、16、14、15、16、15、17、44メチレンビスシクロヘキシレン、2メチル13フェニレン、4メチル13フェニレン、44ビスフェニレンメチレン、12トリレン、14トリレン、24トリレン、26トリレン、15ナフチレン、テトラメチルキシリレンまたはイソホロンを表すことができる。最も具体的には、R3は、C1~C4アルキレン、特に12エチレンを表すことができる。好ましくは、R4は、イソホロンに由来する二価基を表すことができる。最も具体的には、R3は、構造を有し得る。特に好ましくは、式において、R1イソホロン、R2メチルおよびR4Hであり、結果として、式の単位となり、R16、R2メチルおよびR4Hであり、結果として、式の単位となり、R16、R2イソプロピルおよびR4Hであり、結果として、式の単位となり、R144メチレンビスシクロヘキシレン、R2メチルおよびR4Hであり、結果として、式の単位となるようにすることが可能である。特に好ましくは、式において、R1は、基イソホロンを表し、R2メチルおよびR32OCONHイソホロンであり、結果として、式の二価単位となる。本発明の官能化ポリシロキサンは、少なくとも1個の反応性官能基、例えばOHまたはNH2を有する少なくとも1種のポリシロキサンと、ポリシロキサンの反応性官能基と反応することができる少なくとも1個の反応性官能基を有する少なくとも1個の連結基との反応、特に重縮合から生じ得る。好ましくは、本発明の官能化ポリシロキサンのポリマー骨格の全てまたは一部を形成することができる少なくとも1個の反応性官能基を有するポリシロキサンは、式HXPXH式中、XHおよびXHは、反応性基であり、XおよびXは、同一でも異なっていてもよく、O、SH、NHまたはNRaから選択され、Raは、C1~C6アルキル基を表し、好ましくは、XおよびまたはXは、Oを示し、優先的には、XおよびXは、Oを示し、Pは、ポリシロキサンタイプのホモポリマーまたはコポリマー、優先的には線状または環状ポリジメチルシロキサンを表すのものである。前記ポリシロキサンは、特に、少なくとも2個の反応性官能基を有することができ、それらは、鎖の末端に位置し得る。そのため、テレケリックポリマーという用語を使用する。前記反応性官能基は、リンカー、好ましくは線状もしくは分枝状のC1~C4アルキレン基を介して、または直接単結合を介してポリシロキサンに付着することができる。反応性官能基としては、OH、NH2、NHR、SHまたはNCO官能基を挙げることができる。反応性官能基は、また、ポリマー骨格上にペンダント基として存在することができる。反応性官能基を有するポリシロキサンとしては、特に、テレケリックポリシロキサン、例えば、ヒドリド官能基を有するもの、特にGelestによりDMSH21、DMSH25およびDMSH31という商品名で販売されているものアミノ官能基を有するもの、特にGelestによりDMSA12、DMSA15、DMSA21およびDMSA32という商品名で販売されているもの、またはShinEtsuによりX22161BまたはKF8012という商品名で販売されているものOH官能基を有するもの、特にShinEtsuによりKF6001、KF6002、KF6003およびX22176DXという商品名で販売されているもの、またはGoldschmidtによりTEGOIS4181およびTEGOIS4480Pという商品名で販売されているものなど、ペンダント反応性官能基を含むポリシロキサン、例えば、ヒドリド官能基を有するもの、特にGelestによりHMS064、HMS071、HES992およびHAM303という商品名で販売されているものアミノ官能基を有するもの、特にGelestによりAMS152およびAMS162という商品名で販売されているもの、またはShinEtsuによりKF864またはKF868という商品名で販売されているものOH官能基を有するもの、特にOH官能化ジメチコーンコポリオールあるいはアミノメチコンなど、鎖の末端の少なくとも1個の反応性官能基および少なくとも1個のペンダント反応性官能基を有するポリシロキサン、例えば、GelestによりHDP111またはHPM502という商品名で販売されているヒドリド官能基を有するもの、アミノおよびアルコキシ官能基を有するもの、例えば、ShinEtsuのKF857またはKF862などを挙げることができる。本発明の官能化ポリシロキサンを形成するために、ポリシロキサンの反応性官能基、特にOHおよびまたはNH2と反応することができる少なくとも1個の反応性官能基、特にイソシアネートまたはイミダゾールを有する連結基Qを使用して、前記ポリシロキサンと前記連結基との間に特にウレタンタイプの共有結合を形成することができる。上述の通り、連結基は、好ましくは、以下の二価基フェニレン、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレン、44ビスフェニレンメチレン、好ましくは、イソホロン、2、6、CH2CHCH2C2CH2CH2、44メチレンビスシクロヘキシレン、2メチル13フェニレンから選択されるリンカーによりポリシロキサン主鎖に接続することができる。単一のイソシアネート官能基を有する連結基は、式式中、R1およびR2は、上で定義した通りであり、特に、R1は、イソホロン、6、CH2CHCH2C2CH2CH2、44メチレンビスシクロヘキシレンまたは2メチル13フェニレンを表し、およびまたはR2は、H、CH3、エチル、C13H27、C7H15、フェニル、イソプロピル、イソブチル、nブチル、tertブチル、nプロピル、あるいはCHを表すのものとすることができる。好ましくは、イソシアネート官能基を有する連結基は、以下の基から選択することができる。2個のイソシアネート官能基を有する連結基は、式式中、R1、R2およびR3は、上で定義した通りであり、特に、R1は、イソホロン、2、6、CH2CHCH2C2CH2CH2、44メチレンビスシクロヘキシレン、2メチル13フェニレンを表し、およびまたはR2は、H、CH3、エチル、C13H27、C7H15、フェニル、イソプロピル、イソブチル、nブチル、tertブチル、nプロピル、あるいはCHを表し、およびまたはR3は、二価基R3OCNHR4を表すのものとすることができる。極めて好ましい連結基は、式のものである。イミダゾール基を有する連結基の中で、以下の化合物を挙げることができる。好ましくは、連結基を有するポリシロキサンは、500から100000の間、特に1000から50000の間、またはさらには2000から25000の間、さらに良好には3000から15000の間の数平均分子量を有する。好ましくは、本発明の連結基を有するポリシロキサンは、以下の式に対応する。この式において、末端基は、統計的なものであり、プロセス次第である可能性があるので、示していない。好ましくは、この式において、aは、2から1000、より良好には3から700、特に5から400、またはさらには10から200、さらに良好には20から100の間であり、好ましくは、bは、1から300、より良好には2から150の間、より良好には3から80の間、さらに良好には4から20の間である。本発明の特定の一実施形態において、連結基は、イソシアネートまたはイミダゾールによる連結基の官能化を介してポリシロキサン主鎖に付着することができる。別の実施形態において、ポリシロキサンをジイソシアネートで予め官能化することにより逆反応を実施することが可能である。連結基を含むポリシロキサンポリマーは、単独でまたは混合物として、本発明の化粧料組成物中に、組成物の総重量に対して、01重量~50重量、好ましくは02重量~40重量、優先的には05重量~15重量、またはさらには1重量~10重量の比率で存在し得る。超分子ポリマーしたがって、本発明の化粧料組成物は、ポリアルケンベースの超分子ポリマーを含む。本発明の目的のために、ポリアルケンベースの超分子ポリマーという用語は、少なくとも1個の反応性基により官能化されている少なくとも1種のポリアルケンポリマーと、官能化ポリアルケンポリマーの反応性基と反応することができる少なくとも1個の反応性基により官能化されている少なくとも1個の連結基との反応、特に縮合から得られ、前記連結基が、少なくとも3個のH結合、好ましくは少なくとも4個のH結合、優先的には4個のH結合を形成することができるポリマーを意味することを意図したものである。好ましくは、前記官能化ポリアルケンは、水素化されている。ポリアルケンまたはポリオレフィンという用語は、エチレン性不飽和を含む少なくとも1種のアルケンタイプのモノマーの重合から得られるポリマーを意味することを意図したものであり、前記モノマーは、ペンダントであるか、または前記ポリマー主鎖内に位置することができる。ポリアルケンまたはポリオレフィンという用語は、したがって、二重結合を場合により含むことができるポリマーを包含する。好ましくは、本発明において使用する超分子ポリマーは、少なくとも2個のエチレン性不飽和を含むアルケンの重合から得られるポリマーから調製される。本発明の超分子ポリマーは、前記本発明のポリマーと、少なくとも1種の他の同一であるかまたは異なっている本発明のポリマーとの集合により超分子ポリマー鎖またはネットワークを形成することができ、各集合は、本発明のポリマーの各々が有している、同一であるかまたは異なっている一致した連結基の少なくとも1個のペアを含んでいる。連結基という用語は、本発明の目的のために、H結合を供与または受容する基を含み、同一であるかまたは異なっているパートナー連結基と少なくとも3個のH結合、好ましくは少なくとも4個のH結合、優先的には4個のH結合を確立することができる任意の基を意味することを意図したものである。これらの連結基は、ポリマー骨格の側方に位置していてもよく、およびまたはポリマー骨格の端が有していてもよく、およびまたはポリマー骨格を形成する鎖内に位置してもよい。連結基は、ランダムにまたは制御された様式で分布することができる。官能化ポリアルケンポリアルケンポリマーは、少なくとも1個の反応性基、好ましくは少なくとも2個の反応性基により官能化される。官能化は、鎖の末端で実施することが好ましい。そのため、テレケリックポリマーという用語を使用する。官能化基、または反応性基は、リンカー、好ましくは線状もしくは分枝状のC1~C4アルキレン基を介して、または直接単結合を介してポリアルケンポリマーに付着することができる。好ましくは、官能化ポリアルケンポリマーは、1000から8000の間の数平均分子量を有する。より好ましくは、それらは、1000から5000の間、またはさらには1500から4500の間の数平均分子量を有する。より好ましくは、それらは、2000から4000の間の数平均分子量を有する。特に、本発明の超分子ポリマーのポリマー骨格の全てまたは一部を形成することができる官能化ポリアルケンポリマーは、式HXPXH式中、XHおよびXHは、反応性官能基であり、XおよびXは、同一でも異なっていてもよく、O、S、NH、NCOまたはNRaから選択され、Raは、C1~C6アルキル基を表し、好ましくは、XおよびまたはXは、Oを示し、優先的には、XおよびXは、Oを示し、Pは、1種または複数の線状、環状およびまたは分枝状の、一不飽和または多不飽和のC2~C10、好ましくはC2~C4アルケンの重合により得ることができるホモポリマーまたはコポリマーを表し、Pは、好ましくは、1種または複数の一不飽和の線状または分枝状のC2~C4アルケンの重合により得ることができるホモポリマーまたはコポリマーを表すのものである。好ましくは、本発明の超分子ポリマーのポリマー骨格の全てまたは一部を形成することができる官能化ポリアルケンポリマーは、式HOPOHのものであり、式中、Pは、1種または複数の線状、環状およびまたは分枝状の、多不飽和C2~C10、好ましくはC2~C4アルケンの重合により得ることができるホモポリマーまたはコポリマーを表す。Pは、好ましくは、1種または複数の二不飽和の、線状または分枝状のC2~C4アルケンの重合により得ることができるホモポリマーまたはコポリマーを表す。より好ましくは、Pは、ポリエチレン、ポリブチレン、ポリブタジエン、ポリイソプレン、ポリ、ポリイソブチレンから選択されるポリマー、およびそれらのコポリマー、特にポリを表す。好ましい一実施形態において、Pは、ポリコポリマーを表す。好ましいポリは、1ブテンおよびエチレンのコポリマーである。それらは、以下の単位CH2CH2およびCH2CHの配列により図式的に表すことができる。第2の好ましい実施形態において、Pは、好ましくは14ポリブタジエンまたは12ポリブタジエンから選択されるポリブタジエンホモポリマーである。ポリブタジエンは、14ポリブタジエンまたは12ポリブタジエンとすることができ、それらは、それぞれ、以下の単位CH2CHCHCH2CH2CHの配列により図式的に表すことができる。好ましくは、ポリブタジエンは、12ポリブタジエンである。好ましくは、Pは、12ポリブタジエンホモポリマーである。別の実施形態において、Pは、ポリイソプレンである。ポリイソプレンは、以下の単位の配列により図式的に表すことができるコポリマーを形成するために上記単位の混合物も使用可能であることは非常に明確である。官能化ポリアルケンポリマーは、架橋結合のリスクを回避するために、水素化、特に完全水素化することができる。好ましくは、本発明の組成物において使用する官能化ポリアルケンポリマーは、水素化されている。超分子ポリマーは、それらの構造内に、他のモノマーに由来する他の単位も含み得る。コモノマーとしては、特に、スチレンまたはエポキシ基を有するモノマーを挙げることができる。好ましい一実施形態において、超分子ポリマーは、他の単位を含まず、したがって、ポリアルケンポリマーのみからなって、ポリマー骨格を形成する。特に、超分子ポリマーは、上で定義したポリアルケンPのみから調製され、Pは、好ましくは、1種または複数の一不飽和の線状または分枝状のC2~C4アルケンの重合により得ることができるホモポリマーまたはコポリマーを表し、Pは、より好ましくはポリエチレン、ポリブチレン、ポリブタジエン、ポリイソプレン、ポリ、ポリイソブチレンから選択されるポリマー、およびそれらのコポリマー、優先的には、ポリを表す。ポリアルケンポリマーは、少なくとも1個の反応性基、好ましくは少なくとも2個の反応性基により官能化されている。官能化は、鎖の末端で実施することが好ましい。そのため、テレケリックポリマーという用語を使用する。反応性基は、リンカー、好ましくは線状もしくは分枝状のC1~C4アルキレン基を介して、または直接単結合を介してポリアルケンポリマーに付着することができる。反応性基としては、OH、NH2、NHR、SHまたはNCO官能基を挙げることができる。好ましくは、ポリアルケンポリマーは、OH基により、好ましくは鎖の末端で官能化することができる。好ましくは、それらは、ヒドロキシル末端に対して、18~3、好ましくは約2の官能性を示す。好ましくは、ポリアルケンポリマーは、水素化され、上で定義した少なくとも2個の反応性基XおよびXにより官能化されており、XおよびまたはXは、Oを示している。好ましくは、XおよびXは、Oを示す。好ましい官能化ポリアルケンポリマーの中で、ポリジエン、好ましくはヒドロキシル官能基、好ましくはヒドロキシル末端を含む水素化ポリジエン、およびヒドロキシル末端を含むポリオレフィンを挙げることができ、特にポリブタジエン、ポリイソプレンおよびポリのホモポリマーおよびコポリマーから選択することができる。ヒドロキシル末端を含むポリジエンは、特に、例えば、FR2782723において定義されている。それらは、ポリブタジエン、ポリイソプレンおよびポリのホモポリマーおよびコポリマーから選択することができる。特に、Sartomer社により販売されているヒドロキシル化ポリブタジエン、例えば、Krasol樹脂およびPolybd樹脂などを挙げることができる。好ましくは、それらは、ジヒドロキシル化水素化12ポリブタジエンホモポリマー、例えば、Nisso社により販売されているNissoPBI、GI3000、GI2000およびGI1000の範囲などであり、これらは、以下の式により図式的に表すことができる。好ましくは、nは、14から105の間、好ましくは20から85の間である。これらのポリマーは、以下の数平均分子量GI3000はMn4700、GI2000はMn3300およびGI1000はMn1500を有する。これらの値は、以下の手順に従ってGPCにより測定した。超分子ポリマーの分子量をGPCにより求めるための手順ポリスチレン等価物における、数平均および重量平均分子量、さらには多分散性指数PIMwMnの決定。校正液の調製Varianのキットを使用してポリスチレン標準物質を調製する。標準物質の重量は、以下の通りである。PS6035000PS3053000PS915000PS483000PS184900PS60450PS19720PS8450PS3370PS1260PS580。各溶液を100μlずつ、校正するカラムに注入する。試料の調製乾燥物質の05の溶液をTHF中で調製する。溶液は、注入の約24h前に調製する。溶液は、MillexFHフィルターを通して濾過する。溶液をカラムに注入する。クロマトグラフィー条件カラムPolymerLabsのPLRapidMPolymerLabsのPLgelHTSDPolymerLabsのPLgelHTSFPolymerLabsのPLRapidF長さ150mm内径75mmポンプWatersのアイソクラチックM1515溶離液THF流速1mlmin温度周囲温度注入溶離液中でAMの05で100μl検出RI64mV温度45°C01ODで254nmでのUV積算器EmpowerのオプションのGPC分子量の決定平均分子量は、校正曲線log分子量fをプロットし、WatersのEmpowerのオプションのGPCソフトウェアを使用することにより求める。ヒドロキシル末端を含むポリオレフィンの中で、αωヒドロキシル末端を含むホモポリマーまたはコポリマーであるポリオレフィン、例えば、αωヒドロキシル末端を含むポリイソブチレンなど、および式のコポリマー、特にPolytailという商標でMitsubishiにより販売されているものを優先的に挙げることができる。連結基本発明の超分子ポリマーは、それらの構造内に、少なくとも3個のH結合、好ましくは少なくとも4個のH結合を形成することができる連結基の少なくとも1個の残基も有し、前記連結基は、最初に少なくとも1個の反応性基により官能化されている。別段の指定のない限り、連結基という用語は、本明細書において、その反応性官能基を有していない基を意味することを意図したものである。反応性基は、リンカーLを介して、または直接単結合を介して連結基に付着している。好ましくは、リンカーは、飽和または不飽和の二価C1~C20炭素ベースの基であり、特に線状または分枝状のC1~C20アルキレン、C5~C20シクロアルキレンアルキレン、C11~C20アルキレンビスシクロアルキレン、C6~C20アリーレンおよびアルキレンビスアリーレンから選択され、リンカーLは、少なくとも1個のアルキル基で置換されていてもよく、およびまたは、特にNO2置換基の形態の1~4個のヘテロ原子NおよびまたはOを場合により含んでいてもよい。好ましくは、リンカーは、フェニレン、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレンまたは44ビフェニレンメチレン基から選択される。好ましくは、リンカーは、基C5~C20シクロアルキレンアルキレン、例えば、イソホロンなど、C11~C15アルキレンビスシクロアルキレン、例えば、44メチレンビスシクロヘキシレンなど、C1~C20アルキレン、例えば、2、6、CH2CHCH2C2CH2CH2など、およびC6~C20フェニレン、例えば、2メチル13フェニレンなどから選択される。好ましくは、Lは、イソホロン、2、6、CH2CHCH2C2CH2CH2、44メチレンビスシクロヘキシレンおよび2メチル13フェニレンから選択される。特に好ましい一実施形態において、リンカーは、アルキルシクロアルキレンアルキレンである。好ましくは、この実施形態において、リンカーは、イソホロン基である。イソホロンという用語は、以下の基を意味することを意図したものである。連結基を官能化する前記反応性基は、官能化ポリアルケンが有している反応性基、特にOH基と反応することができるはずである。反応性基としては、イソシアネートまたはチオイソシアネート基を挙げることができる。反応性基は、好ましくはNCO基である。少なくとも3個のH結合を形成することができる官能化連結基は、から選択され、好ましくは、から選択される少なくとも3個、好ましくは少なくとも4個の同一であるかまたは異なっている官能基を含み得る。これらの官能基は、2つのカテゴリーH結合を供与する官能基好ましくはH結合を受容する官能基好ましくはに分類することができる。少なくとも3個のH結合を形成することができる連結基は、H結合を確立することができる少なくとも3個の官能基、好ましくは少なくとも4個の官能基、より優先的には4個の官能基を含むベース構造要素を形成する。H結合を確立することができる前記ベース構造要素は、以下の様式で図式的に表すことができ、ここで、Xiは、H結合を受容する官能基であり、Yiは、H結合を供与する官能基である。したがって、各構造要素は、同一のまたは異なる1つまたは複数のパートナー構造要素とH結合を確立することができなければならず、その結果、少なくとも3個のH結合、好ましくは少なくとも4個のH結合、より優先的には4個のH結合の形成により2つのパートナー構造要素のペアが各々発生する。プロトンXのアクセプターは、プロトンYのドナーとペアとなる。したがって、複数の可能性があり、例えば、XXXXとYYYY、XXXYとYYYX、XXYXとYYXY、XYYXとYXXY、XXYYとYYXX、XYXYとYXYXというペアとなる。好ましくは、連結基は、同一のパートナー基と4個のH結合を確立することができ、それらのうち、2つはドナー結合であり、2つはアクセプター結合である。好ましくは、少なくとも3個、またはさらには少なくとも4個のH結合を形成することができる連結基は、以下のファミリー、式のウレイドピリミドンから選択され、全ての互変異性型が含まれることが理解される。この式において、各基の意味は、以下の通りである。R1は、単結合、水素原子、ハロゲン原子、あるいは1個または複数のO、S、またはNなどのヘテロ原子を含有することができる線状、分枝状およびまたは環状の、飽和または不飽和の、場合により芳香族の、一価C1~C30炭素ベースの基を表す。R1基は、特に、アミノ、チオおよびまたはヒドロキシル官能基で場合により置換されている、C4~C12シクロアルキル基、線状もしくは分枝状のC1~C30アルキル基またはC4~C12アリール基とすることができる。好ましくは、R1は、C4H9、フェニル、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレンもしくは44ビスフェニレンメチレン基、または単結合である。優先的には、R1は、イソホロン、2、6、CH2CHCH2C2CH2CH2、44メチレンビスシクロヘキシレン、2メチル13フェニレン、または単結合を表す。R2は、単結合、C1~C6アルキレンタイプの二価基、あるいは水素原子、または1個もしくは複数のO、SもしくはNなどのヘテロ原子を含有することができる線状、分枝状およびもしくは環状の、飽和もしくは不飽和の、場合により芳香族の、一価C1~C30炭化水素ベースの基から選択される一価基を表す。好ましくは、R2は、単結合、あるいはH、C1~C30アルキル基、C4~C12シクロアルキル基、C4~C12アリール基、アリールアルキル基とすることができ、これらの基は、アミノ、チオおよびまたはヒドロキシル官能基で場合により置換されている。優先的には、R2は、H、CH3、CH2OH、2OH、C13H27、C7H15もしくはフェニル、または単結合を表す。R3は、水素原子、あるいは1個または複数のO、SまたはNなどのヘテロ原子を含有することができる線状、分枝状およびまたは環状の、飽和または不飽和の、場合により芳香族の、一価C1~C30炭化水素ベースの基を表す。好ましくは、R3は、アミノ、チオおよびまたはヒドロキシル基で場合により置換されている、C4~C12シクロアルキル基、線状もしくは分枝状のC1~C30アルキル基またはC4~C12アリール基とすることができ、優先的には、R3は、H、CH3、CH2OHまたは2OH、さらに良好にはメチルを表す。R1およびR2基の少なくとも1個、特に1個または2個が単結合であることが理解される。好ましくは、R1基は、グラフトの残部に少なくとも3個のH結合を形成することができる連結基のリンカーへの付着点を構成する単結合である。好ましくは、前記付着点は、単結合であるR1のみが有しており、R2基は、単結合、またはC1~C6アルキレンから選択される二価基、あるいは単結合、水素原子、または1個もしくは複数のO、S、もしくはNなどのヘテロ原子を含有することができる線状もしくは分枝状の一価飽和C1~C10炭化水素ベースの基から選択される一価基を表し、これらの基は、ヒドロキシル、アミノおよびまたはチオ官能基で場合により置換されている。好ましくは、R2基は、単結合、あるいはH、CH2OH、2OHおよびCH3から選択される一価基とすることができる。特に好ましい一実施形態において、R2はHであり、R3基は、二価または一価基を表し、特に、R3は、水素原子、または1個もしくは複数のO、SもしくはNなどのヘテロ原子を含有することができる線状もしくは分枝状の一価飽和C1~C10炭化水素ベースの基から選択され、前記炭化水素ベースの基は、ヒドロキシル、アミノおよびまたはチオ官能基で場合により置換されている。好ましくは、R3基は、H、CH2OH、2OHおよびCH3から選択される一価基とすることができる。特に好ましい実施形態において、R3は、メチル基である。好ましい一実施形態において、連結基は、2ウレイドピリミドンおよび6メチル、2ウレイドピリミドンから選択される。好ましくは、好ましい連結基は、6メチル2ウレイドピリミドンである。連結基、特にウレイドピリミドン連結基は、超分子ポリマーの調製プロセスの間に直接付加するか、あるいはinsituで形成することができる。以下に記載の第1および第2の調製モードは、それぞれ、これらの2つの代替を例示するものである。特に、官能化ポリアルケンポリマーと反応して、本発明の超分子ポリマーを生じることができる官能化連結基は、好ましくは、式、優先的には式のものであり、式中、Lは、単結合、あるいは上で定義したリンカーであり、特に、Lは、特にNO2置換基の形態の1~4個のNおよびまたはOヘテロ原子を場合により含む、線状、環状およびまたは分枝状の、飽和または不飽和の、またはさらには芳香族の、二価C1~C20炭素ベースの基、特にフェニレン、14ニトロフェニル、12エチレン、16ヘキシレン、14ブチレン、16、14、15、16、15、17、イソホロン、44メチレンビスシクロヘキシレン、トリレン、2メチル13フェニレン、4メチル13フェニレン、または44ビスフェニレンメチレン基である。好ましくは、Lは、イソホロン、2、6、CH2CHCH2C2CH2CH2、44メチレンビスシクロヘキシレンまたは2メチル13フェニレン、より良好にはイソホロンであり、R2は、単結合、C1~C6アルキレンタイプの二価基、あるいは水素原子、または1個もしくは複数のO、SもしくはNなどのヘテロ原子を含有することができる線状、分枝状およびもしくは環状の、飽和もしくは不飽和の、場合により芳香族の、一価C1~C30炭化水素ベースの基から選択される一価基を表す。好ましくは、R2は、単結合、あるいはH、C1~C30アルキル基、C4~C12シクロアルキル基、C4~C12アリール基、アリールアルキル基とすることができ、これらの基は、アミノ、エステルおよびまたはヒドロキシル官能基で場合により置換されている。優先的には、R2は、H、CH3、CH2OH、2OH、C13H27、C7H15もしくはフェニル、または単結合を表し、R3は、水素原子、あるいは1個または複数のO、SまたはNなどのヘテロ原子を含有することができる線状、分枝状およびまたは環状の、飽和または不飽和の、場合により芳香族の、一価C1~C30炭化水素ベースの基を表す。好ましくは、R3は、アミノ、エステルおよびまたはヒドロキシル官能基で場合により置換されている、C4~C12シクロアルキル基、線状もしくは分枝状のC1~C30アルキル基またはC4~C12アリール基とすることができ、優先的には、R3は、H、CH3、CH2OHまたは2OH、さらに良好にはメチルを表す。好ましくは、R2基は、単結合、またはC1~C6アルキレンから選択される二価基、あるいは1個または複数のO、SまたはNなどのヘテロ原子を含有することができる単結合、水素原子、または線状もしくは分枝状の一価飽和C1~C10炭化水素ベースの基から選択される一価基を表し、これらの基は、ヒドロキシル、アミノおよびまたはチオ官能基で場合により置換されている。好ましくは、R2基は、単結合、あるいはH、CH2OH、2OHおよびCH3から選択される一価基とすることができる。特に好ましい一実施形態において、R2は、Hである。好ましくは、R3基は、二価または一価基を表し、特にR3は、水素原子、または1個もしくは複数のO、SもしくはNなどのヘテロ原子を含有することができる線状もしくは分枝状の飽和一価C1~C10炭化水素ベースの基から選択され、前記炭化水素ベースの基は、ヒドロキシル、アミノおよびまたはチオ官能基で場合により置換されている。好ましくは、R3基は、H、CH2OH、2OHおよびCH3から選択される一価基とすることができる。特に好ましい一実施形態において、R3は、メチル基である。好ましくは、Lは、基C5~C20シクロアルキレンアルキレン、例えば、イソホロンなど、C11~C25アルキレンビスシクロアルキレン、例えば、44メチレンビスシクロヘキシレンなど、C1~C20アルキレン、例えば、2、6、CH2CHCH2C2CH2CH2など、およびC6~C20フェニレン、例えば、2メチル13フェニレンなどから選択される。好ましくは、Lは、イソホロン、6および44メチレンビスシクロヘキシレンから選択される。特に好ましい一実施形態において、連結基は、式のものであり、式中、Lはイソホロンである。特に好ましい一実施形態において、本発明の超分子ポリマーは、式式中、LおよびLは、互いに独立して、上でLに関して示した意味を有し、X、XOであり、Pは、上で官能化ポリアルケンポリマーに関して示した意味を有するに対応する。好ましくは、LおよびLは、飽和または不飽和の、線状、環状およびまたは分枝状の二価C1~C20炭素ベースの基を表す。好ましくは、LおよびLは、線状または分枝状のC1~C20アルキレン、C5~C20シクロアルキレン、アルキレンビスシクロアルキレンおよびC6~C20アリーレンから選択される。好ましくは、LおよびLは、イソホロン、2、6、CH2CHCH2C2CH2CH2、44メチレンビスシクロヘキシレンまたは2メチル13フェニレン基を表す。好ましくは、LおよびLは、同一である。好ましくは、LおよびLは、イソホロン基である。好ましくは、Pは、ポリエチレン、ポリブチレン、ポリブタジエン、ポリイソプレン、ポリ、ポリイソブチレン、またはそれらのコポリマーのうちの1種、特にポリを表し、好ましくは水素化されている。好ましくは、Pは、水素化ポリブタジエン、好ましくは水素化12ポリブタジエンである。特に好ましい一実施形態において、本発明の超分子ポリマーは、式に対応する。好ましくは、nは、前記ポリマーの数平均分子量が1000から8000の間、特に1000から5000の間、またはさらには1500から4500の間、さらに良好には2000から4000の間となるような数である。調製プロセス本発明のポリマーは、特にポリアルケンの遊離OH官能基と連結基が有しているイソシアネート官能基との間にウレタン結合を形成するために当業者により通常採用されるプロセスにより調製することができる。非限定的な例として、第1の一般的調製プロセスとは、場合により、官能化されるポリマーが残留水を含まないことを確認すること、少なくとも1個の反応性官能基、特に2個の反応性官能基、特にOHを含む前記ポリマーを、60°Cから140°Cの間とすることができる温度まで加熱すること、特許WO2005042641に記載のものなどの、反応性官能基、特にイソシアネート反応性官能基を有する連結基、特にウレイドピリミドン基特にcas番号32093859および709028422の連結基などを、好ましくは直接付加すること、場合により、制御雰囲気下、約90~130°Cの温度で、1~24時間、混合物を撹拌すること、場合により、赤外分光法により、イソシアネートの帯域特性の消失をモニタリングして、ピークが完全に消失した時点で反応を停止させ、次いで、最終製品を周囲温度に戻すことである。該反応は、ヒドロキシル官能基の定量によりモニターすることもでき、残留するイソシアネート官能基を完全に消失させるためにエタノールを添加することも可能である。該反応は、溶媒、特にメチルテトラヒドロフラン、テトラヒドロフラン、トルエン、炭酸プロピレンまたは酢酸ブチルの存在下で実施することができる。ウレタン結合の形成に関して通例の触媒を添加することも可能である。一例として、ジブチル錫ジラウレートを挙げることができる。最後に、該ポリマーは、当業者の一般的知識に従って洗浄および乾燥すること、またはさらには精製することができる。好ましい調製の第2の方法において、反応は、以下のステップを含むことができる。反応スキームに従った、好ましくは予め乾燥させたポリマーのジイソシアネートによる官能化OHポリマーOHNCOXNCO→OCNXNHCOポリマーOCNHXNCOジイソシアネートは、場合により、該ポリマーに対して過剰な量とすることができる。この第1のステップは、溶媒の存在下、20°Cから100°Cの間の温度で実施することができる。この第1のステップの後に、制御雰囲気下で、1~24時間の撹拌の期間を設けることができる。混合物は、場合により、加熱することができる。この第1のステップの進行状態は、ヒドロキシル官能基の定量によりモニターすることができ、次いで、上で得たプレポリマーと、式の6メチルイソシトシンとの反応。この第2のステップは、場合により、共溶剤、例えば、トルエン、酢酸ブチルまたは炭酸プロピレンなどの存在下で実施することができる。反応混合物は、80°Cから140°Cの間で1から24時間の間の変動する期間、加熱することができる。触媒、特にジブチル錫ジラウレートの存在により、所望の最終製品の製造を促進することができる。該反応は、イソシアネートの特徴である2200から2300cm1の間のピークの消失をモニタリングすることにより、赤外分光法によりモニターすることができる。該反応の最後に、存在し得る残留イソシアネート官能基を中和するために、エタノールを反応媒体に添加することができる。反応混合物は、場合により濾過することができる。該ポリマーは、化粧料用溶媒中で直接分離することもできる。特定の一実施形態において、前記超分子ポリマーは、炭化水素ベースの、好ましくは揮発性油、特にイソドデカンに可溶化される。したがって、本発明の組成物は、特に超分子ポリマーの溶解により提供される、少なくとも1種の炭化水素ベースの、好ましくは揮発性油、特に少なくともイソドデカンを含む。特に、超分子ポリマーは、本発明の組成物中に、組成物の総重量に対して、01乾燥物質重量~99乾燥物質重量の範囲の含量で存在し得る。特に、超分子ポリマーは、本発明の組成物中に、組成物の総重量に対して、1乾燥物質重量~80乾燥物質重量の範囲の含量で存在し得る。好ましい一変形例において、超分子ポリマーは、本発明の組成物中に、組成物の総重量に対して、2乾燥物質重量~70乾燥物質重量の範囲の含量で存在し得る。さらにより好ましい変形例において、超分子ポリマーは、本発明の組成物中に、組成物の総重量に対して、3乾燥物質重量~60乾燥物質重量の範囲の含量で存在し得る。さらにより好ましい変形例において、超分子ポリマーは、本発明の組成物中に、組成物の総重量に対して、4乾燥物質重量~50乾燥物質重量の範囲の含量で存在し得る。さらにより好ましい変形例において、超分子ポリマーは、本発明の組成物中に、組成物の総重量に対して、5乾燥物質重量~40乾燥物質重量の範囲の含量で存在し得る。本発明の特定の一実施形態において、皮膚、特に顔の皮膚、または唇用の組成物の形態のメイクアップ組成物を提供し、超分子ポリマーは、その中に、組成物の総重量に対して、25乾燥物質重量~60乾燥物質重量の範囲の含量で存在し得る。さらにより好ましい変形例において、皮膚、特に顔の皮膚、または唇用の組成物の形態のメイクアップ組成物を提供し、超分子ポリマーは、その中に、組成物の総重量に対して、25乾燥物質重量~40乾燥物質重量の範囲の含量で存在し得る。さらにより好ましい変形例において、皮膚、特に顔の皮膚、または唇用の組成物の形態のメイクアップ組成物を提供し、超分子ポリマーは、その中に、組成物の総重量に対して、3乾燥物質重量~30乾燥物質重量の範囲の含量で存在し得る。有利には、本発明の組成物は、特に皮膚およびまたは唇用のメイクアップ組成物の場合、少なくとも1種の超分子ポリマーおよび少なくとも1種の官能化ポリシロキサンを、001から50の間の超分子ポリマー官能化ポリシロキサン重量比で含む。好ましくは、それらは、01から30の間の重量比で存在する。さらにより好ましくは、それらは、05から20の間の重量比で存在する。有利には、本発明の組成物は、特に皮膚およびまたは唇用のメイクアップ組成物の場合、揮発性化合物を除いた組成物の重量に対して、5乾燥物質重量から99乾燥物質重量の間の超分子ポリマーの含量を含む。この含量は、特にケラチン物質、例えば、皮膚およびまたは唇などに、例えば、揮発性化合物の蒸発後に、本発明の組成物により生成された付着物中に得られる超分子ポリマーの含量を反映している。好ましくは、本発明の組成物は、特にメイクアップ組成物の場合、揮発性化合物を除いた組成物の重量に対して、10乾燥物質重量から90乾燥物質重量の間、好ましくは15乾燥物質重量から80乾燥物質重量の間の超分子ポリマーの含量を含む。液体脂肪相本発明の化粧料組成物は、さらに、化粧品として許容される媒体、すなわち、ケラチン物質、例えば、顔または身体の皮膚、睫毛、眉毛、唇および爪などと相溶性である媒体を含む。前記媒体は、鉱物、動物、植物または合成由来の揮発性または不揮発性の炭素ベース、炭化水素ベースおよびまたはシリコーンおよびまたはフルオロ油およびまたは溶媒から選択される少なくとも1種の化合物を、単独でまたは混合物として含み得る液体脂肪相を含むことができる。好ましい一実施形態において、特にケラチン物質、特に唇または皮膚用などのメイクアップおよびまたはケア組成物の場合、本発明の組成物は、少なくとも1種の揮発性または不揮発性油を含む。油という用語は、周囲温度および大気圧で液体である水不混和性の非水化合物を意味することを意図したものである。本発明の目的のために、揮発性という用語は、ケラチン物質、または唇と接触すると、1時間以内に、周囲温度および大気圧で蒸発することができる任意の化合物を意味することを意図したものである。特に、この揮発性化合物は、周囲温度および大気圧で、特に013Pa~40000Paの範囲、特に13Pa~13000Paの範囲の、より具体的には13Pa~1300Paの範囲の非ゼロ蒸気圧を有する。対照的に、不揮発性という用語は、周囲温度および大気圧で少なくとも1時間、ケラチン物質または唇上に残り、特に103mmHg未満の蒸気圧を有する化合物を意味することを意図したものである。好ましくは、本発明の組成物の生理学的に許容される媒体は、液体脂肪相中に、単独でまたは混合物として、以下から選択することができる少なくとも1種の油およびまたは1種の溶媒を含み得る。1モノカルボン酸とモノアルコールおよびポリアルコールとのエステル有利には、前記エステルは、C12~C15安息香酸アルキルであるか、または次の式R1COOR2に対応し、式中、R1は、1個または複数のエチレン性二重結合を場合により含む、1~40個の炭素原子、好ましくは7~19個の炭素原子の線状または分枝状のアルキル基を表し、これは、場合により置換されており、その炭化水素ベースの鎖は、NおよびOから選択される1個もしくは複数のヘテロ原子およびまたは1個もしくは複数のカルボニル官能基で中断されていてもよく、R2は、1個または複数のエチレン性二重結合を場合により含む、1~40個の炭素原子、好ましくは3~30個の炭素原子、より良好には3~20個の炭素原子の線状または分枝状のアルキル基を表し、これは、場合により置換されており、その炭化水素ベースの鎖は、NおよびOから選択される1個もしくは複数のヘテロ原子およびまたは1個もしくは複数のカルボニル官能基で中断されていてもよい。場合により置換されたという用語は、R1およびまたはR2が、例えば、OおよびまたはNから選択される1個または複数のヘテロ原子を含む基、例えば、アミノ、アミン、アルコキシおよびヒドロキシルなどから選択される1個または複数の置換基を有し得ることを意味する。基R1の例は、酢酸、プロピオン酸、酪酸、カプロン酸、カプリル酸、ペラルゴン酸、カプリン酸、ウンデカン酸、ラウリン酸、ミリスチン酸、パルミチン酸、ステアリン酸、イソステアリン酸、アラキン酸、ベヘン酸、オレイン酸、リノレン酸、リノール酸、オレオステアリン酸、アラキドン酸およびエルカ酸により形成される基、ならびにそれらの混合物から選択される、脂肪酸、好ましくは高級脂肪酸に由来するものである。好ましくは、R1は、4~14個の炭素原子、好ましくは8~10個の炭素原子の分枝状の非置換アルキル基であり、R2は、5~15個の炭素原子、好ましくは9~11個の炭素原子の分枝状の非置換アルキル基である。特に、好ましくは、それらの炭化水素ベースの鎖内にNおよびOから選択される1個もしくは複数のヘテロ原子およびまたは1個もしくは複数のカルボニル官能基を場合により組み込んでいるC8~C48エステルより具体的にはピュアセリン油、イソノナン酸イソノニル、ミリスチン酸イソプロピル、パルミチン酸イソプロピル、パルミチン酸2エチルヘキシル、ステアリン酸2オクチルドデシル、エルカ酸2オクチルドデシル、イソステアリン酸イソステアリル、C12~C15安息香酸アルキル、ラウリン酸ヘキシルまたはアジピン酸ジイソプロピルならびにアルコールまたはポリアルコール、例えば脂肪族アルコールのヘプタノエート、オクタノエート、デカノエートまたはリシノレエート、例えばジオクタン酸プロピレングリコール、さらにはイソプロピルNラウロイルサルコシネートヒドロキシル化エステル、例えば乳酸イソステアリルまたはリンゴ酸ジイソステアリルならびにペンタエリスリトールエステル分枝状のC8~C16エステル、特にネオペンタン酸イソヘキシルを挙げることができる。2グリセロールの脂肪酸エステルから形成される、高トリグリセリド含量を有する炭化水素ベースの植物油、これらの油は、特に、バクガ油、トウモロコシ油、ヒマワリ油、シア油、ヒマシ油、甘扁桃油、マカダミア油、キョウニン油、ダイズ油、菜種油、綿実油、アルファルファ油、ケシ油、カボチャ油、ゴマ種子油、マロー油、アボカド油、ハシバミ油、ブドウ種子油、クロフサスグリ種子油、マツヨイグサ油、キビ油、オオムギ油、キノア油、オリーブ油、ライ麦油、ベニバナ油、ククイ油、トケイソウ油、ジャコウバラ油、ホホバ油、パーム油またはテリハボク油あるいはカプリル酸カプリン酸トリグリセリド、例えばStearinerieDubois社により販売されているもの、またはDynamitNobel社によりMiglyol810、812および818という商品名で販売されているものである。3アルコール、特にC6~C32、特にC12~C26モノアルコール、例えばオレイルアルコール、リノレイルアルコール、リノレニルアルコール、イソステアリルアルコール、2ヘキシルデカノール、2ブチルオクタノール、2ウンデシルペンタデカノールおよびオクチルドデカノール、4合成または鉱物由来の、線状または分枝状の揮発性または不揮発性炭化水素ベースの油。より具体的には、線状、分枝状およびまたは環状のC5~C48アルカン、優先的には分枝状のC8~C16アルカン、例えば石油由来のC8~C16イソアルカン、特にデカン、ヘプタン、ドデカンおよびシクロヘキサン、さらにはイソドデカン、イソデカンおよびイソヘキサデカンを挙げることができる。5揮発性または不揮発性シリコーン油挙げることができる揮発性シリコーン油には、線状または環状の揮発性シリコーン油、特に2~10ケイ素原子を含有し、特に粘度が8センチストーク未満のもの、特にオクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、ドデカメチルペンタシロキサンおよびメチルヘキシルジメチルシロキサン、およびそれらの混合物が含まれる。本発明において使用することができる不揮発性シリコーン油は、ポリジメチルシロキサン、アルキルまたはアルコキシ基を含むポリジメチルシロキサン、フェニルシリコーン、例えばフェニルトリメチコン、フェニルジメチコーン、フェニルトリメチルシロキシジフェニルシロキサン、ジフェニルジメチコーン、ジフェニルメチルジフェニルトリシロキサンおよび2フェニルエチルトリメチルシロキシシリケートとすることができる。優先的には、本発明の組成物の生理学的に許容される媒体は、液体脂肪相中に、単独でまたは混合物として、イソドデカン、Parleam、イソノナン酸イソノニル、オクチルドデカノール、フェニルトリメチコン、C12~C15安息香酸アルキル、ブチルおよび酢酸エチル、ならびにあるいはD5から選択される少なくとも1種の油ならびにあるいは1種の溶媒を含む。液体脂肪相は、単独でまたは混合物として、フルオロ油、例えば、ペルフルオロポリエーテル、ペルフルオロアルカン、例えばペルフルオロデカリン、ペルフルオロアダマンタン、ペルフルオロアルキルホスフェートのモノエステル、ジエステルおよびトリエステルならびにフルオロエステル油など、動物由来の油、C6~C40、特にC10~C40エーテル室温で液体であるプロピレングリコールエーテル、例えば、プロピレングリコールモノメチルエーテル、プロピレングリコールモノメチルエーテルアセテートまたはジプロピレングリコールモノnブチルエーテルなど、C8~C32脂肪酸、例えばオレイン酸、リノール酸またはリノレン酸、およびそれらの混合物、エステルおよびまたはアミドから選択される2個の官能基を含み、6~30個の炭素原子、特に8~28個の炭素原子、さらに良好には10~24個の炭素原子、ならびにOおよびNから選択される4個のヘテロ原子を含有する二官能性油、室温で液体であるケトン、例えば、メチルエチルケトン、メチルイソブチルケトン、ジイソブチルケトン、イソホロン、シクロヘキサノンおよびアセトンなど、室温で液体であるアルデヒド、例えば、ベンズアルデヒドおよびアセトアルデヒドなどから選択することができるさらなる油およびまたは溶媒も含み得る。液体脂肪相は、組成物の総重量に対して組成物の1重量~90重量、特に5重量~75重量、特に10重量~60重量、またはさらには25重量~55重量を占め得る。シリコーン化合物好ましい一実施形態において、特にメイクアップ組成物、特に皮膚およびまたは唇用の場合、本発明の組成物は、25°Cで10000000cSt未満の粘度を有する少なくとも1種のシリコーン化合物を含む。そのような化合物は、有利には、シリコーンガム、揮発性シリコーン油および不揮発性シリコーン油から選択される。特定の一実施形態において、皮膚およびまたは唇用のケアおよびまたはメイクアップ組成物は、少なくとも1種のシリコーン化合物を含む。本発明の組成物中にそのような化合物が存在することにより、ケラチン物質、特に皮膚およびまたは唇上のその付着物があまり粘着性ではない、または全く粘着性ではない組成物を得ることが可能となる。その存在により、付着物の色移り耐性、およびまたは侵蝕、特に摩擦に対する耐性の性質を改善することも可能となる。付着物の色堅牢度も改善することができ、形成される付着物の快適性および化粧性も改善することができる。特に、本発明において検討中のシリコーン化合物は、3センチストークから800000センチストークの間の粘度を有するシリコーン油とすることができる。好ましくは、本発明において検討中のシリコーン化合物は、9センチストークから600000センチストークの間の粘度を有する不揮発性シリコーン油とすることができる。シリコーン油本発明の目的のために、シリコーン油という用語は、少なくとも1個のケイ素原子、特に少なくとも1個のSiO基を含む油を意味することを意図したものである。特に、本発明において使用することができる揮発性または不揮発性シリコーン油は、25°Cで800000cSt未満、好ましくは600000cSt以下、好ましくは500000cSt以下の粘度を有することが好ましい。これらのシリコーン油の粘度は、標準ASTMD445に従って測定することができる。当然のことながら、本発明の組成物または本発明の方法において検討中の組成物は、部分的にそのような油でできているシリコーン油の混合物を含有することができる。本発明の組成物において使用することができるシリコーン油は、揮発性およびまたは不揮発性とすることができる。揮発性シリコーン油第1の実施形態において、本発明の組成物は、少なくとも1種の揮発性シリコーン油を含む。本発明において使用することができる揮発性シリコーン油は、特に粘度≦8センチストークを有するシリコーン油から選択することができる。さらに、本発明において使用することができる揮発性シリコーン油は、好ましくは40°C~102°Cの範囲の引火点を有する、好ましくは55°C超および95°C以下、優先的には65°C~95°Cの範囲の引火点を有するシリコーン油から選択することができる。揮発性シリコーン油として、以下のものを挙げることができる。線状または環状揮発性シリコーン油、特に粘度≦8センチストークを有し、特に2~10個のケイ素原子、特に2~7個のケイ素原子を有するもの。より具体的には、揮発性シリコーン油は、非環状であり、特に以下のものから選択される。式R3SiOnSiR3式中、Rは、同一でも異なっていてもよく、1個もしくは複数のフッ素原子または1個もしくは複数のヒドロキシル基で場合により置換されている、1~10個の炭素原子、好ましくは1~6個の炭素原子を有する飽和または不飽和炭化水素ベースの基、あるいはヒドロキシル基を示し、R基のうちの1個は、フェニル基とすることができ、nは、0~8の範囲、好ましくは2~6の範囲、さらに良好には3~5の範囲の整数であるの非環状の線状シリコーンのシリコーン化合物は、最大で15個の炭素原子を含有する、以下の式またはR3SiORSiOxSiR3R3SiO4Si式中、Rは、同一でも異なっていてもよく、場合により1個もしくは複数のフッ素原子または1個もしくは複数のヒドロキシル基で置換された、1~10個の炭素原子を有する飽和または不飽和炭化水素ベースの基、あるいはヒドロキシル基を示し、R基のうちの1個は、フェニル基とすることができ、xは、0~8の範囲の整数であるの分枝状のシリコーンまたはのシリコーン化合物は、最大で15個の炭素原子を含有する。好ましくは、式、およびの化合物に関して、炭素原子の数とケイ素原子の数との間の比は、225から433の間である。式~のシリコーンは、シリコーン化合物を合成するための知られているプロセスに従って調製することができる。式のシリコーンの中で、以下のものを挙げることができる。次のジシロキサン特にDowCorning社によりDC200Fluid065cStという商品名で販売されているヘキサメチルジシロキサン、13ジtertブチル1133テトラメチルジシロキサン、13ジプロピル1133テトラメチルジシロキサン、ヘプチルペンタメチルジシロキサン、111トリエチル333トリメチルジシロキサン、ヘキサエチルジシロキサン、1133テトラメチル13ビスジシロキサン、ペンタメチルオクチルジシロキサン、111トリメチル333トリスジシロキサン、1ブチル3エチル113トリメチル3プロピルジシロキサン、ペンタメチルペンチルジシロキサン、1ブチル1133テトラメチル3ジシロキサン、1133テトラメチル13ビスジシロキサン、113トリエチル133トリプロピルジシロキサン、ペンタメチルジシロキサン、ペンタメチルジシロキサン、ペンタメチルジシロキサン、111トリエチル33ジメチル3プロピルジシロキサン、111333ペンタメチルジシロキサン、111トリメチル333トリプロピルジシロキサン、13ジメチル1133テトラキスジシロキサン、11ジブチル1333テトラメチルジシロキサン、1133テトラメチル13ビスジシロキサン、1113テトラメチル33ビスジシロキサン、1113テトラメチル33ジプロピルジシロキサン、1133テトラメチル13ビスジシロキサン、ブチルペンタメチルジシロキサン、ペンタエチルメチルジシロキサン、1133テトラメチル13ジペンチルジシロキサン、13ジメチル1133テトラプロピルジシロキサン、1113テトラエチル33ジメチルジシロキサン、111トリエチル333トリプロピルジシロキサン、13ジブチル1133テトラメチルジシロキサンおよびヘキシルペンタメチルジシロキサン、次のトリシロキサン特にDowCorning社によりDC200Fluid1cStという商品名で販売されているオクタメチルトリシロキサン、3ペンチル1113555ヘプタメチルトリシロキサン、1ヘキシル1133555ヘプタメチルトリシロキサン、1113355ヘプタメチル5オクチルトリシロキサン、特にOSI社によりSilsoft034という商品名で販売されている1113555ヘプタメチル3オクチルトリシロキサン、特にDowCorning社によりDC21731という商品名で販売されている1113555ヘプタメチル3ヘキシルトリシロキサン、113355ヘキサメチル15ジプロピルトリシロキサン31113555ヘプタメチルトリシロキサン1113555ヘプタメチル3トリシロキサン15ジエチル113355ヘキサメチルトリシロキサン1113555ヘプタメチル3トリシロキサン31113555ヘプタメチルトリシロキサン111555ヘキサメチル33ビストリシロキサン1113355ヘキサメチル15ビストリシロキサン15ビス113355ヘキサメチルトリシロキサン31113555ヘプタメチルトリシロキサン1113555ヘプタメチル3トリシロキサン1113555ヘプタメチル3トリシロキサン、1113555ヘプタメチル3トリシロキサン1ブチル1133555ヘプタメチルトリシロキサン1113555ヘプタメチル3プロピルトリシロキサン3イソヘキシル1113555ヘプタメチルトリシロキサン135トリエチル11355ペンタメチルトリシロキサン3ブチル1113555ヘプタメチルトリシロキサン3tertペンチル1113555ヘプタメチルトリシロキサン111555ヘキサメチル33ジプロピルトリシロキサン33ジエチル111555ヘキサメチルトリシロキサン15ジブチル113355ヘキサメチルトリシロキサン111555ヘキサエチル33ジメチルトリシロキサン33ジブチル111555ヘキサメチルトリシロキサン3エチル1113555ヘプタメチルトリシロキサン3ヘプチル1113555ヘプタメチルトリシロキサンおよび1エチル1133555ヘプタメチルトリシロキサン、次のテトラシロキサン特にDowCorning社によりDC200Fluid15cStという商品名で販売されているデカメチルテトラシロキサン、11335577オクタメチル17ジプロピルテトラシロキサン111335777ノナメチル5テトラシロキサン、1ブチル113355777ノナメチルテトラシロキサン35ジエチル11135777オクタメチルテトラシロキサン1357テトラエチル113577ヘキサメチルテトラシロキサン3355テトラエチル111777ヘキサメチルテトラシロキサン111335577ノナメチル7フェニルテトラシロキサン33ジエチル11155777オクタメチルテトラシロキサン111335777ノナメチル5フェニルテトラシロキサン次のペンタシロキサン特にDowCorning社によりDC200Fluid2cStという商品名で販売されているドデカメチルペンタシロキサン、1133557799デカメチル19ジプロピルペンタシロキサン335577ヘキサエチル111999ヘキサメチルペンタシロキサン11133577999ウンデカメチル5フェニルペンタシロキサン1ブチル11335577999ウンデカメチルペンタシロキサン33ジエチル1115577999デカメチルペンタシロキサン13579ペンタエチル1135799ヘプタメチルペンタシロキサン357トリエチル111357999ノナメチルペンタシロキサンおよび111トリエチル335577999ノナメチルペンタシロキサン、次のヘキサシロキサン1ブチル1133557799111111トリデカメチルヘキサシロキサン、3579テトラエチル1113579111111デカメチルヘキサシロキサンおよびテトラデカメチルヘキサシロキサン、ヘキサデカメチルヘプタシロキサン、オクタデカメチルオクタシロキサン、エイコサメチルノナシロキサン。式のシリコーンの中で、以下のものを挙げることができる。次のテトラシロキサン2333トリメチル11ビスオキシジシロキサニルエチル111555ヘキサメチル33オキシトリシロキサン3111555ヘキサメチル3オキシトリシロキサン3ブチル111555ヘキサメチル3オキシトリシロキサン111555ヘキサメチル3プロピル3オキシトリシロキサン3エチル111555ヘキサメチル3オキシトリシロキサン111トリエチル3555テトラメチル3トリシロキサン3メチル111555ヘキサメチル3オキシトリシロキサン3オキシ1113555ヘプタメチルトリシロキサン111555ヘキサメチル33オキシトリシロキサン111555ヘキサメチル33オキシトリシロキサン3ヘキシル111555ヘキサメチル3オキシトリシロキサンおよび1113555ヘプタメチル3オキシトリシロキサン、次のペンタシロキサン111355777ノナメチル3テトラシロキサンおよび11133777オクタメチル5フェニル5オキシテトラシロキサン、次のヘプタシロキサン1113557799111111トリデカメチル3オキシヘキサシロキサン。式のシリコーンの中で、以下のものを挙げることができる。111555ヘキサメチル33ビストリシロキサン。以下のものから選択される他の揮発性シリコーン油も使用することができる。次のテトラシロキサン2288テトラメチル5メチル37ジオキサ28ジシラノナン、22588ペンタメチル5メトキシ46ジオキサ258トリシラノナン、13ジメチル13ビスメチル13ジシロキサンジオール、3エチル111555ヘキサメチル33プロピルトリシロキサンおよび111555ヘキサメチル3フェニル3オキシトリシロキサン、次のペンタシロキサン22779911111616デカメチル381015テトラオキサ2791116ペンタシラヘプタデカンおよびケイ酸テトラキスメチルエステル、次のヘキサシロキサン35ジエチル111777ヘキサメチル35ビスオキシテトラシロキサンおよび11135777オクタメチル35ビスオキシテトラシロキサン、ヘプタシロキサン1113777ヘプタメチル355トリスオキシテトラシロキサン、次のオクタシロキサン111355999ノナメチル377トリスオキシペンタシロキサン、111357999ノナメチル357トリスオキシペンタシロキサンおよび111777ヘキサメチル3355テトラキスオキシテトラシロキサン。揮発性シリコーン油として、より具体的には、特にDowCorning社によりDC245という商品名で販売されているデカメチルシクロペンタシロキサン、特にDowCorning社によりDC246という商品名で販売されているドデカメチルシクロヘキサシロキサン、特にDowCorning社によりDC200Fluid1cStという商品名で販売されているオクタメチルトリシロキサン、特にDowCorning社によりDC200Fluid15cStという商品名で販売されているデカメチルテトラシロキサン、およびDowCorning社により販売されているDC200Fluid5cst、オクタメチルシクロテトラシロキサン、ヘプタメチルヘキシルトリシロキサン、ヘプタメチルエチルトリシロキサン、ヘプタメチルオクチルトリシロキサンおよびドデカメチルペンタシロキサン、ならびにそれらの混合物を挙げることができる。上述の油の中で、線状油が特に有益であることが判明していることに留意されたい。不揮発性シリコーン油第2の実施形態において、本発明の組成物は、少なくとも1種の不揮発性シリコーン油を含む。本発明において使用することができる不揮発性シリコーン油は、25°Cで9センチストーク以上および800000cSt未満、好ましくは50から600000cStの間、好ましくは100から500000cStの間の粘度を有するシリコーン油から選択することができる。このシリコーンの粘度は、標準ASTMD445に従って測定することができる。これらのシリコーン油の中で、2つのタイプの油は、フェニル油であるかどうかに従って区別することができる。これらの不揮発性の線状シリコーン油の代表として、ポリジメチルシロキサン、アルキルジメチコーン、ビニルメチルメチコン、さらには場合によりフッ素化した脂肪族基、または官能基、例えば、ヒドロキシル、チオールおよびまたはアミン基などで改質されたシリコーンを挙げることができる。したがって、非フェニル、不揮発性シリコーン油として、以下のものを挙げることができる。ペンダントであり、およびまたはシリコーン鎖の末端に位置しているアルキルまたはアルコキシ基を含むPDMS、脂肪族基、または官能基、例えば、ヒドロキシル、チオールおよびまたはアミン基などを含むPDMS、場合によりフルオロ基で置換されたポリアルキルメチルシロキサン、例えば、ポリメチルトリフルオロプロピルジメチルシロキサンなど、官能基、例えば、ヒドロキシル、チオおよびまたはアミン基などで置換されたポリアルキルメチルシロキサン、脂肪酸、脂肪族アルコールまたはポリオキシアルキレン、およびそれらの混合物で改質されたポリシロキサン。一実施形態において、本発明の組成物は、少なくとも1種の非フェニル線状シリコーン油を含有する。非フェニル線状シリコーン油は、特に、式式中、R1、R2、R5およびR6は、一緒にまたは別個に、1~6個の炭素原子を有するアルキル基であり、R3およびR4は、一緒にまたは別個に、1~6個の炭素原子を有するアルキル基、ビニル基、アミン基またはヒドロキシル基であり、Xは、1~6個の炭素原子を有するアルキル基、ヒドロキシル基またはアミン基であり、nおよびpは、流体の化合物を得るように選択される整数であるのシリコーンから選択することができる。本発明において使用することができる不揮発性シリコーン油として、置換基R1~R6およびXがメチル基を表し、pおよびnが、粘度が500000cstとなるような数であるもの、例えば、GeneralElectric社によりSE30という商品名で販売されている製品、Wacker社によりAK500000という商品名で販売されている製品、Bluestar社によりMirasilDM500000という商品名で販売されている製品およびDowCorning社によりDowCorning200Fluid500000cStという商品名で販売されている製品など、置換基R1~R6およびXがメチル基を表し、pおよびnが、粘度が60000cstとなるような数であるもの、例えば、DowCorning社によりDowCorning200Fluid60000CSという商品名で販売されている製品およびWacker社によりWackerBelsilDM60000という商品名で販売されている製品など、置換基R1~R6およびXがメチル基を表し、pおよびnが、粘度が350cstとなるような数であるもの、例えば、DowCorning社によりDowCorning200Fluid350CSという商品名で販売されている製品など、置換基R1~R6がメチル基を表し、基Xがヒドロキシル基を表し、nおよびpが、粘度が700cstとなるような数であるもの、例えば、Momentive社によりBaysiloneFluidT07という商品名で販売されている製品などを挙げることができる。一変形実施形態において、本発明の組成物は、少なくとも1種のフェニルシリコーン油を含有する。これらの不揮発性フェニルシリコーン油の代表として、以下のものを挙げることができる。以下の式に対応するフェニルシリコーン油。好ましくは、この式において、フェニルシリコーン油は、少なくとも3個、例えば少なくとも4個、少なくとも5個、または少なくとも6個のフェニル基を含む。以下の式に対応するフェニルシリコーン油。好ましくはこの式において、前記オルガノポリシロキサンは、少なくとも3個、例えば少なくとも4個、または少なくとも5個のフェニル基を含む。上記のフェニルオルガノポリシロキサンの混合物を使用することができる。例えば、トリフェニル、テトラフェニルまたはペンタフェニルオルガノポリシロキサンの混合物を挙げることができる。以下の式に対応するフェニルシリコーン油。そのようなフェニルシリコーンは、特に、DowCorningによりPH1555HRIあるいはDownCorning555CosmeticFluidという参照名で製造されている。参照名DowCorning554CosmeticFluidも使用することがでできる。以下の式を表すに対応するフェニルシリコーン油。以下の式が不揮発性油となるに対応するフェニルシリコーン油。第1の実施形態において、yは、1から1000の間の範囲である。例えば、特にWacker社によりBelsilPDM1000という参照名で販売されているトリメチルシロキシフェニルジメチコーンを使用することができる。第2の実施形態において、yは、0に等しい。例えば、特にDowCorning556CosmeticGradeFluidという参照名で販売されているフェニルトリメチルシロキシトリシロキサンを使用することができる。以下の式、式中、R1~R10は、互いに独立して、飽和または不飽和の、線状、環状または分枝状のC1~C30炭化水素ベースの基であり、m、n、pおよびqは、互いに独立して、0から900の間の整数であり、ただし、合計mnqは、0以外であるに対応するフェニルシリコーン油およびそれらの混合物。好ましくは、合計mnqは、1から100の間である。好ましくは、合計mnpqは、1から900の間、さらに良好には1から800の間である。好ましくは、qは0に等しい。以下の式、式中、R1~R6は、互いに独立して、飽和または不飽和の、線状、環状または分枝状のC1~C30炭化水素ベースの基であり、m、nおよびpは、互いに独立して、0から100の間の整数であり、ただし、合計nmは、1から100の間であるに対応するフェニルシリコーン油およびそれらの混合物。好ましくは、R1~R6は、互いに独立して、飽和、線状または分枝状のC1~C30、特にC1~C12炭化水素ベースの基、特にメチル、エチル、プロピルまたはブチル基を表す。特に、R1~R6は、同一でもよく、さらにメチル基とすることができる。好ましくは、式において、m1または2または3、ならびにあるいはn0およびまたはp0もしくは1を有することが可能である。式、式中、Rは、C1~C30アルキル基、アリール基またはアラルキル基であり、nは、0~100の範囲の整数であり、mは、0~100の範囲の整数であり、ただし、合計nmは、1~100の範囲であるに対応するフェニルシリコーン油およびそれらの混合物。特に、式のR基、および上で定義したR1~R10は、各々が、線状または分枝状の飽和または不飽和の、特にC2~C20、特にC3~C16、より具体的にはC4~C10アルキル基、あるいはC6~C14、特にC10~C13単環状または多環状アリール基、あるいはアラルキル基を表すことができ、そのアリールおよびアルキル残基は、上で定義した通りである。好ましくは、式のRおよびR1~R10は、各々が、メチル、エチル、プロピル、イソプロピル、デシル、ドデシルまたはオクタデシル基、あるいはフェニル、トリル、ベンジルまたはフェネチル基を表すことができる。一実施形態において、25°Cで5から1500mm2sの間の粘度を有する、好ましくは5から1000mm2sの間の粘度を有する式のフェニルシリコーン油を使用することができる。式のフェニルシリコーン油として、特に、フェニルトリメチコン、例えば、DowCorningのDC556もしくはRhonePoulencのSilbione70663V30油など、またはジフェニルジメチコーン、例えば、WackerのBelsil油、特にBelsilPDM1000、BelsilPDM200およびBelsilPDM20などを使用することができる。括弧の間の値は、25°Cでの粘度を表す。以下の式、式中、R1、R2、R5およびR6は、一緒にまたは別個に、1~6個の炭素原子を有するアルキル基であり、R3およびR4は、一緒にまたは別個に、1~6個の炭素原子を有するアルキル基、またはアリール基であり、Xは、1~6個の炭素原子を有するアルキル基、ヒドロキシル基またはビニル基であり、nおよびpは、該油の重量平均分子量が200000gmol未満、好ましくは150000gmol未満、より好ましくは100000gmol未満となるように選択されるに対応するフェニルシリコーン油およびそれらの混合物。本発明により具体的に適したフェニルシリコーンは、上の式、およびに対応するものである。より具体的には、フェニルシリコーンは、フェニルトリメチコン、フェニルジメチコーン、フェニルトリメチルシロキシジフェニルシロキサン、ジフェニルジメチコーン、ジフェニルメチルジフェニルトリシロキサンおよび2フェニルエチルトリメチルシロキシシリケート、ならびにそれらの混合物から選択されることが多い。好ましくは、本発明の不揮発性フェニルシリコーン油の重量平均分子量は、500~10000gmolの範囲である。シリコーンガム別の変形実施形態において、本発明の組成物は、少なくとも1種のシリコーンガムを含有する。本発明において使用することができるシリコーンガムは、25°Cで800000センチストーク超、特に800000から10000000cStの間、好ましくは1000000から5000000cStの間、好ましくは1000000から2500000cStの間の粘度を有するシリコーンガムから選択することができる。このシリコーンの粘度は、標準ASTMD445に従って測定することができる。シリコーンガムの分子量は、一般に、350000gmol超、350000から800000gmolの間、好ましくは450000~700000gmolである。シリコーンガムは、特に、式式中、R1、R2、R5およびR6は、一緒にまたは別個に、1~6個の炭素原子を有するアルキル基であり、R3およびR4は、一緒にまたは別個に、1~6個の炭素原子を有するアルキル基、ビニル基、アミン基またはヒドロキシル基であり、Xは、1~6個の炭素原子を有するアルキル基、ヒドロキシル基またはアミン基であり、nおよびpは、該化合物の粘度が800000cSt超となるように選択される整数であるのシリコーンから選択することができる。本発明において使用することができるシリコーンガムとして、置換基R1~R6がメチル基を表し、基Xがメチル基を表し、nおよびpが、該ポリマーの分子量が600000gmolとなるような数である、例えば、Bluestar社によりMirasilCDPDMという商品名で販売されている製品など、置換基R1~R6がメチル基を表し、基Xがヒドロキシル基を表し、nおよびpが、該ポリマーの分子量が600000gmolとなるような数である、例えば、DowCorning社によりSGM36という商品名で販売されている製品など、タイプのジメチコーン、例えば、GEBayerSiliconesにより販売されているSE63、ポリコポリマー、ならびにそれらの混合物などを挙げることができる。有利には、本発明の組成物は、本発明のシリコーン化合物を、組成物の総重量に対して01重量~60重量含み得る。特に、本発明の組成物は、本発明のシリコーン化合物を、組成物の総重量に対して02重量~50重量含み得る。より具体的には、本発明の組成物は、本発明のシリコーン化合物を、組成物の総重量に対して05重量~40重量含み得る。固体の脂肪性物質本発明の組成物は、特にワックスおよびまたはペースト状の脂肪性物質から選択される少なくとも1種の固体の脂肪性物質も含み得る。好ましくは、本発明のメイクアップおよびまたはケア組成物中のペースト状物質の量は、組成物の総重量に対して、05重量から50重量の間、特に1重量~40重量、またはさらには2重量~30重量である。ワックス第1の実施形態において、組成物は、ワックスを含まない。第2の実施形態において、組成物は、少なくとも1種のワックスを含む。この実施形態において、本発明のメイクアップおよびまたはケア組成物中のワックスの量は、組成物の総重量に対して、好ましくは01重量~70重量、好ましくは1重量~40重量、さらに良好には5重量~30重量の範囲とすることができる。好ましくは、特に皮膚およびまたは唇用のメイクアップ組成物の場合、ワックス含量は、組成物の総重量に対して、05重量から30重量の間、特に1重量~20重量、またはさらには2重量~15重量である。ワックスという用語は、周囲温度で固体であり、固体液体の可逆的な状態変化を示し、30°C以上の融点を有する親油性化合物を意味することを意図したものである。ワックスは、動物、植物、鉱物または合成由来のワックスおよびそれらの混合物から選択することができる。特に、炭化水素ベースのワックス、例えばミツロウ、ラノリンワックスおよびシナロウコメヌカロウ、カルナウバワックス、キャンデリラワックス、オーリキュリーワックス、エスパルトワックス、ベリーワックス、セラックワックス、モクロウおよびウルシロウモンタンワックス、オレンジワックスおよびレモンワックス、マイクロクリスタリンワックス、パラフィンおよびオゾケライトポリエチレンワックス、FischerTropsch合成により得られるワックスおよびワックス状のコポリマー、さらにはそれらのエステルを挙げることができる。線状または分枝状のC8~C32脂肪族鎖を有する動物または植物油の触媒水素化により得られるワックスも挙げることができる。これらの中で、特に、水素化ヒマワリ油、水素化ヒマシ油、水素化ヤシ油、水素化ラノリン油およびビステトラステアレートを挙げることができる。シリコーンワックスおよびフルオロワックスも挙げることができる。セチルアルコールでエステル化したヒマシ油の水素化により得られるワックスも使用することができる。有利には、本発明の組成物は、特に炭化水素ベースの少なくとも1種のワックスを含み得る。ペースト状の脂肪性物質第1の実施形態において、組成物は、ペースト状の脂肪性物質を含まない。第2の実施形態において、組成物は、少なくとも1種のペースト状の脂肪性物質を含む。この実施形態において、本発明のメイクアップおよびまたはケア組成物中のペースト状の脂肪性物質の量は、組成物の総重量に対して、好ましくは05重量から30重量の間、特に1重量~20重量、またはさらには2重量~15重量である。ペースト状の脂肪性物質という用語は、可逆的な固体液体の状態変化を示し、23°Cの温度で液体画分および固体画分を含む親油性の脂肪族化合物を意味することを意図したものである。ペースト状化合物は、好ましくは、20°Cで0001~05MPa、好ましくは0002~04MPaの範囲の硬度を有する。ペースト状化合物は、好ましくは、合成化合物および植物由来の化合物から選択される。ペースト状化合物は、植物由来の出発生成物からの合成により得ることができる。特に、以下のものを、単独でまたは混合物として、挙げることができる。ラノリンおよびその誘導体、例えば、ラノリンアルコール、オキシエチレン化ラノリン、アセチル化ラノリン、ラノリンエステル、例えば、ラノリン脂肪酸イソプロピルなど、またはオキシプロピレン化ラノリンなど、25°Cで10000000cSt超の粘度を有するポリマーまたは非ポリマーシリコーン化合物、例えば高分子量ポリジメチルシロキサン、8~24個の炭素原子を有するアルキルまたはアルコキシタイプの側鎖を有するポリジメチルシロキサン、特にステアリルジメチコーン、ポリマーまたは非ポリマーフルオロ化合物、ビニルポリマー、特にオレフィンホモポリマー、オレフィンコポリマー、水素化ジエンホモポリマーおよびコポリマー、好ましくはC8~C30アルキル基を含有するアルキルアクリレートの線状または分枝状のホモポリマーまたはコポリマーオリゴマー、C8~C30アルキル基を含有するビニルエステルのホモポリマーおよびコポリマーオリゴマー、C8~C30アルキル基を含有するビニルエーテルのホモポリマーおよびコポリマーオリゴマー、1個または複数のC2~C100、好ましくはC2~C50ジオールの間のポリエーテル化から得られる脂溶性ポリエーテル、特にエチレンオキシドおよびまたはプロピレンオキシドとC6~C30長鎖アルキレンオキシドのコポリマー、ペンタエリスリトールおよびポリアルキレングリコールのエーテル、脂肪族アルコールおよび糖のエーテル、ならびにそれらの混合物から選択されるポリオールエーテル、5個のオキシエチレン単位を含むペンタエリスリトールおよびポリエチレングリコールのエーテル、ならびに5個のオキシプロピレン単位を含むペンタエリスリトールおよびポリプロピレングリコールのエーテル、ならびにそれらの混合物、エステルおよびポリエステル、特にグリセロールオリゴマーのエステル、特にジグリセロールエステル、特にアジピン酸およびグリセロールの縮合物、植物ステロールエステル、ペンタエリスリトールエステル、少なくとも1種のアルコールおよび少なくとも1種の不飽和脂肪酸から形成される二酸ダイマーから形成されるエステル、線状または分枝状のC4~C50ジカルボン酸またはポリカルボン酸およびC2~C50ジオールまたはポリオールの間の重縮合から得られる非架橋ポリエステル、ポリカルボン酸による脂肪族ヒドロキシカルボン酸のエステルのエステル化から得られるポリエステル、特に4~30個の炭素原子を含有する脂肪族カルボン酸による脂肪族ヒドロキシカルボン酸エステルのエステル化から得られるエステルの脂肪族エステル、イソステアリン酸による水素化ヒマシ油のエステル化反応から得られるエステルから選択されるエステルの脂肪族エステル。ペースト状化合物は、植物由来のものとすることもできる。特に、異性化ホホバ油、例えば、trans異性化、部分水素化ホホバ油など、オレンジワックス、シアバター、部分水素化オリーブ油、カカオバターおよびマンゴー油を挙げることができる。染料本発明の組成物は、粉末状化合物、例えば顔料、真珠光沢剤およびグリッターフレーク、ならびにあるいは脂溶性または水溶性の染料から選択される1種または複数の染料も含み得る。染料、特に粉末状染料は、組成物中に、組成物の重量に対して、001重量~50重量、好ましくは01重量~40重量、またはさらには1重量~30重量の含量で存在し得る。顔料という用語は、生理学的媒体に不溶性であり、該組成物を着色することを意図したものである、白色のまたは着色された、任意の形状の無機または有機粒子を意味するものと理解すべきである。真珠光沢剤という用語は、特に特定の軟体動物によりそれらの殻で生成される、あるいは合成される、任意の形状の真珠光沢の粒子を意味するものと理解すべきである。顔料は、白色のまたは着色された、無機およびまたは有機、ならびに干渉または非干渉のものとすることができる。無機顔料の中で、二酸化チタン、場合により表面処理された酸化ジルコニウムまたは酸化セリウム、さらには酸化鉄、酸化クロム、マンガンバイオレット、群青色、水酸化クロムおよびフェリックブルーを挙げることができる。有機顔料の中で、カーボンブラック、DCタイプの顔料、およびコチニールカーマインまたはバリウム、ストロンチウム、カルシウムもしくはアルミニウムに基づくレーキを挙げることができる。真珠光沢顔料は、白色の真珠光沢顔料、例えば、チタンまたはオキシ塩化ビスマスでコーティングされた雲母、着色された真珠光沢顔料、例えば、酸化鉄でコーティングされたチタニウムマイカ、特にフェリックブルーまたは酸化クロムでコーティングされたチタニウムマイカ、上述のタイプの有機顔料でコーティングされたチタニウムマイカなど、さらにはオキシ塩化ビスマスに基づいた真珠光沢顔料などから選択することができる。水溶性の染料は、例えば、ビートルートジュースおよびメチレンブルーであり、組成物の合計重量の001~6を占めることができる。好ましくは、特にメイクアップ組成物の場合、組成物は、少なくとも1種の染料を含む。染料は、特に、有機または無機染料、特に化粧料組成物において従来使用されているタイプの顔料または真珠光沢剤、脂溶性もしくは水溶性の染料、特定の光学的効果を有する材料、およびそれらの混合物から選択される。好ましくは、特にメイクアップ組成物の場合の本発明の組成物中の染料の量は、組成物の合計重量の001重量から40重量、特に01重量から30重量、またはさらには1重量から20重量の間である。充填剤別の特定の実施形態において、本発明の組成物、特に皮膚およびまたは唇用のケアおよびまたはメイクアップ組成物は、少なくとも1種の有機または無機充填剤を含む。好ましくは、充填剤は、皮膚用のメイクアップ組成物の場合は皮脂を吸収する充填剤であり、または特に唇用のメイクアップ組成物の場合はシリコーン充填剤である。そのような充填剤が存在することにより、特に付着物を塗布したとき、および付着物を摩耗させている間の粘着を低減することが可能となる。この特定の実施形態は、特に、ケラチン物質、特に唇およびまたは皮膚上の付着物が、均一である、およびまたはあまり粘着性ではない、または全く粘着性ではない組成物、特にメイクアップ組成物を得ることを可能にする。そのような付着物は、特に、摩耗されている間に快適な感覚をもたらすことができる。さらに、そのような組成物は、付着物の色移り耐性、さらには色堅牢度、および脂肪分に対する持続性の性質を有し得る。上で指定した通り、本発明の組成物は、少なくとも1種の有機または無機充填剤も含み得る。したがって、組成物は、その合計重量に対して001重量~35重量、好ましくは01重量~20重量の充填剤を含み得る。これらの充填剤の例として、タルク、雲母、シリカ、カオリン、炭酸カルシウム、硫酸バリウム、ナイロン粉末およびポリエチレン粉末、Teflon、デンプン、窒化ホウ素、コポリマーミクロスフェア例えば、Expancelなど、さらにはそれらの混合物を挙げることができる。一変形実施形態において、本発明の組成物は、油を吸収することができる少なくとも1種の充填剤を含有する。特に、本発明の組成物は、油または液体脂肪性物質、例えば、皮脂などを吸収およびまたは吸着する能力を有する少なくとも1種の充填剤を含む。この油を吸収する充填剤は、有利には、300m2g以上、好ましくは500m2g超、優先的には600m2g超、特に1500m2g未満のBET比表面積も有し得る。BET比表面積は、TheJournaloftheAmericanChemicalSociety、vol60、309頁、1938年2月に記載されており、国際標準ISO57941に対応するBET法に従って求める。BET比表面積は、粉末の合計比表面積に対応する。本発明において検討中の充填剤は、したがって、1mlg以上、特に1mlg~20mlgの範囲、またはさらには15mlg~15mlgの範囲の油吸収量を有することを特徴とする。好ましくは、充填剤は、2mlg以上、特に2mlg~20mlgの範囲、またはさらには2mlg~15mlgの範囲の油吸収量を有する。充填剤により吸収およびまたは吸着される油の量に対応するこの油吸収量は、以下に記載の方法に従って湿潤点を測定することにより特徴付けることができる。粉末状材料の油吸収量の測定方法粉末の油吸収量は、標準NFT30022に記載されている粉末の油吸収量を求める方法に従って測定する。粉末の油吸収量は、湿潤点の測定による、粉末状材料の利用可能な表面に吸着される油の量に対応する。約05gから5gの間のある量mの粉末をガラスプレートに置き、次いで、イソノナン酸イソノニルを滴下添加する。4~5滴のイソノナン酸イソノニルの添加後、スパチュラを使用してイソノナン酸イソノニルを充填剤に練り込み、イソノナン酸イソノニルと粉末の集合体が形成するまでイソノナン酸イソノニルを添加し続ける。集合体が形成した瞬間から、イソノナン酸イソノニルを1滴ずつ添加し、次いで、混合物をスパチュラで磨りつぶす。滑らかな堅いペーストが得られたらイソノナン酸イソノニルの添加を中止する。このペーストは、ひびが生じるか、または塊を形成することなくガラスプレートに広げることができなければならない。次いで、使用したイソノナン酸イソノニルの体積Vsを書き留める。油吸収量は、Vsm比に対応する。この油を吸収する充填剤は、無機粉末または有機粉末とすることができ、シリカ、ポリアミド粉末、アクリルベースのポリマー、特にポリメチルメタクリレート、またはポリメチルメタクリレートエチレングリコールジメタクリレート、ポリアリルメタクリレートエチレングリコールジメタクリレート、エチレングリコールジメタクリレートラウリルメタクリレートコポリマーの粉末、特に、それぞれがケイ素原子に結合した少なくとも2個の水素原子を有するオルガノポリシロキサンと少なくとも2個のエチレン性不飽和基を含むオルガノポリシロキサンの白金触媒の存在下での重合により得られるシリコーンエラストマー粉末から選択することができる。油を吸収する充填剤は、疎水性処理剤でコーティングされた粉末とすることができる。15mlg以上の油吸収量を有する充填剤の例は、以下に記載しており、それらの油吸収量の値は、上で定義した手順に従って測定した。シリカ粉末として、以下のものを挙げることができる。多孔質シリカミクロスフェア、特に、AsahiGlass社によりSunsphereH53、SunsphereH33、Kobo社によりMSS5003H、Myoshi社によりSilicaBeadsSB700という商品名で販売されているもの、ポリジメチルシロキサンでコーティングされた非晶質のシリカミクロスフェア、特にSASunsphereH33という商品名で販売されているもの、シリル化シリカ粉末、特にDowCorning社によりDowCorningVM2270AerogelFineParticlesという商品名で販売されているもの、中空の非晶質シリカ粒子、特にKobo社によりSilicaShellsという商品名で販売されているもの、無機ワックスで表面処理された沈降シリカ粉末、例えば、ポリエチレンワックスで処理された沈降シリカなど、特にEvonikDegussa社によりAcemattOR412という商品名で販売されているもの。アクリルベースのポリマー粉末として、以下のものを挙げることができる。CardinalHealthtechnologies社によりMicrosponge5640、GanzChemical社によりGanzpearlGMP0820という商品名で販売されているポリメチルメタクリレートエチレングリコールジメタクリレートの多孔質スフェア、エチレングリコールジメタクリレートラウリルメタクリレートコポリマーの粉末、特にDowCorning社からPolytrap6603という商品名で販売されているもの、Wackherr社によりCovabeadLH85という商品名で販売されているポリメチルメタクリレート粉末、Amcol社によりPolyPoreL200、PolyPoreE200という商品名で販売されているポリアリルメタクリレートエチレングリコールジメタクリレートの粉末。ポリアミド粉末として、以下のものを挙げることができる。Atochem社によりOrgasol4000という商品名で販売されているナイロン粉末、ナイロン6粉末、特にUbeIndustries社によりPomp610という商品名で販売されている製品。パーライト粉末として、特に、WorldMinerals社によりOptimat1430ORという商品名で販売されている製品を挙げることができる。炭酸マグネシウム粉末として、特に、BuschleLepper社によりTipoCarbomagelという商品名で販売されている製品を挙げることができる。特に好ましい油を吸収する充填剤は、シリカ粉末であり、より具体的には、少なくとも370mlgに等しい油吸収量を有するシリカ粉末、特にAsahiGlass社によりSunsphereH33という商品名で、およびDowCorning社によりDowCorningVM2270AerogelFineParticlesという商品名で販売されているものである。特に油を吸収することができる充填剤は、本発明の組成物中に、組成物の総重量に対して、05重量~40重量、好ましくは1重量~20重量、さらに良好には1重量~15重量の範囲の含量で存在し得る。本発明の組成物は、1超、好ましくは15超、さらに良好には2超のポリマー油を吸収する充填剤の重量比で、少なくとも1種の充填剤および少なくとも1種の超分子ポリマーを使用し得る。一変形実施形態において、本発明の組成物は、15mlg以上の油吸収量を有する少なくとも1種の充填剤を含有する。シリコーン充填剤本発明の組成物は、少なくとも1種のシリコーン充填剤を含み得る。シリコーン充填剤は、シリコーン樹脂でコーティングされたオルガノポリシロキサン粉末およびポリメチルシルセスキオキサン粉末、ならびにそれらの混合物から選択することができる。オルガノポリシロキサン粉末は、特に、例えば、特許US5538793に記載されているシルセスキオキサン樹脂でコーティングされたものとすることができる。そのようなエラストマー粉末は、ShinEtsu社によりKSP100、KSP101、KSP102、KSP103、KSP104およびKSP105という商品名で販売されており、ビニルジメチコーンメチコンシルセスキオキサンクロスポリマーというINCI名を有する。ポリメチルシルセスキオキサン粉末として、特に、シリコーン樹脂マイクロビーズ、例えば、MomentivePerformanceMaterials社によりTospearlという商品名で、特にTospearl145Aという参照名で販売されているものなど、およびそれらの混合物を挙げることができる。特に、本発明の組成物は、シリコーン樹脂でコーティングされたオルガノポリシロキサン粉末およびポリメチルシルセスキオキサン粉末から選択されるシリコーン充填剤を含み得る。シリコーンエラストマー別の変形実施形態において、本発明の組成物、特に皮膚およびまたは唇用のメイクアップ組成物は、別名オルガノポリシロキサンエラストマーとして知られている少なくとも1種のシリコーンエラストマーを含み得る。オルガノポリシロキサンエラストマーという用語は、粘弾性、特にスポンジまたは柔軟なスフェアの粘稠度を有する柔軟で変形可能なオルガノポリシロキサンを意味することを意図したものである。その弾性係数は、この材料が変形に耐え、伸長および収縮能力が制限されるようなものである。この材料は、延伸された後にその本来の形状を回復することができる。それは、より具体的には架橋オルガノポリシロキサンエラストマーである。好ましくは、オルガノポリシロキサンエラストマーは、例えば、出願EPA295886に記載されている、各々がケイ素に結合した少なくとも2個の水素を含有するジオルガノポリシロキサンと、ケイ素に結合した少なくとも2個のエチレン性不飽和基を有するジオルガノシロキサンの、特に白金触媒の存在下での架橋付加反応により得られる。特に、オルガノポリシロキサンエラストマーは、ジメチルビニルシロキシ末端基を含有するジメチルポリシロキサンと、トリメチルシロキシ末端基を含有するメチルハイドロジェンポリシロキサンの白金触媒の存在下での反応により得ることができる。化合物は、特に、トリメチルシロキシ末端基を含有するメチルハイドロジェンポリシロキサン、トリメチルシロキシ末端基を含有するジメチルシロキサンメチルハイドロジェンシロキサンコポリマーおよびジメチルシロキサンメチルハイドロジェンシロキサン環状コポリマーから選択することができる。オルガノポリシロキサンは、特に、メチルビニルポリシロキサン、メチルビニルシロキサンジメチルシロキサンコポリマー、ジメチルビニルシロキシ末端基を含有するジメチルポリシロキサン、ジメチルビニルシロキシ末端基を含有するジメチルシロキサンメチルフェニルシロキサンコポリマー、ジメチルビニルシロキシ末端基を含有するジメチルシロキサンジフェニルシロキサンメチルビニルシロキサンコポリマー、トリメチルシロキシ末端基を含有するジメチルシロキサンメチルビニルシロキサンコポリマー、トリメチルシロキシ末端基を含有するジメチルシロキサンメチルフェニルシロキサンメチルビニルシロキサンコポリマー、ジメチルビニルシロキシ末端基を含有するメチルポリシロキサン、およびジメチルビニルシロキシ末端基を含有するジメチルシロキサンメチルシロキサンコポリマーから選択することができる。化合物は、化合物におけるケイ素原子に結合した水素原子の総量と化合物における全てのエチレン性不飽和基の総量の間の分子比が151~201の範囲内となるような量で添加することが有益である。化合物は、架橋反応用の触媒であり、特に、塩化白金酸、塩化白金酸オレフィン複合体、塩化白金酸アルケニルシロキサン複合体、塩化白金酸ジケトン複合体、白金黒または担体担持白金である。触媒Cは、好ましくは、化合物およびの総量1000重量部当たり、01~1000重量部、さらに良好には1~100重量部で、平らな白金金属として添加する。該エラストマーは、有利には非乳化エラストマーである。非乳化という用語は、任意の親水性鎖を含有していないオルガノポリシロキサンエラストマー、特に任意のポリオキシアルキレン単位、または任意のポリグリセリル単位を含有していないものを定義する。オルガノポリシロキサンエラストマー粒子は、少なくとも1種の炭化水素ベースの油およびまたは1種のシリコーン油に含まれる弾性オルガノポリシロキサンからなるゲルの形態で運搬される。これらのゲル中で、オルガノポリシロキサン粒子は、非球形粒子であることが多い。非乳化エラストマーは、特に、特許EP242219、EP285886およびEP765656ならびにその内容を参照として組み込む出願JPA61194009に記載されている。使用することができる球形の非乳化エラストマーとしては、DowCorning社によりDC9040、DC9041、DC9509、DC9505およびDC9506という商品名で販売されているものが挙げられる。本発明の組成物において、MQ基を有するオルガノポリシロキサンエラストマー、例えば、Wacker社によりBelsilRG100、BelsilRPG33、優先的にはRG80という商品名で販売されているものなども使用することができる。該エラストマーは、乳化エラストマーとすることもできる。乳化オルガノポリシロキサンエラストマーという用語は、少なくとも1個の親水性鎖を含むオルガノポリシロキサンエラストマー、例えば、ポリオキシアルキレン化オルガノポリシロキサンエラストマーおよびポリグリセロール化シリコーンエラストマーなどを意味することを意図したものである。乳化オルガノポリシロキサンエラストマーは、ポリオキシアルキレン化オルガノポリシロキサンエラストマーから選択することができる。ポリオキシアルキレン化オルガノポリシロキサンエラストマーは、ケイ素に結合した少なくとも1個の水素を含有するジオルガノポリシロキサンと少なくとも2個のエチレン性不飽和基を含有するポリオキシアルキレンの架橋付加反応により得ることができる架橋オルガノポリシロキサンエラストマーである。有利には、ポリオキシアルキレン化オルガノポリシロキサンエラストマーは、ジビニル化合物、特にポリシロキサンのSiH結合と反応する少なくとも2個のビニル基を含有するポリオキシアルキレンから形成することができる。ポリオキシアルケニル化エラストマーは、特に、その内容を参照として組み込む特許US5236986、US5412004、US5837793およびUS5811487に記載されている。使用することができるポリオキシアルキレン化オルガノポリシロキサンエラストマーとしては、ShinEtsu社によりKSG21、KSG20、KSG30、KSG31、KSG32、KSG33、KSG210、KSG310、KSG320、KSG330およびKSG340、ならびにDowCorning社によりDC9010およびDC9011という商品名で販売されているものが挙げられる。乳化オルガノポリシロキサンエラストマーは、ポリグリセロール化オルガノポリシロキサンエラストマーから選択することもできる。本発明のポリグリセロール化オルガノポリシロキサンエラストマーは、ケイ素に結合した少なくとも1個の水素を含有するジオルガノポリシロキサンとエチレン性不飽和基を有するポリグリセロール化化合物の、特に白金触媒の存在下での架橋付加反応により得ることができるオルガノポリシロキサンエラストマーである。本発明のポリグリセロール化オルガノポリシロキサンエラストマーは、少なくとも1種の炭化水素ベースの油およびまたは1種のシリコーン油中のゲルの形態で運搬される。これらのゲル中で、ポリグリセロール化エラストマーは、非球形粒子の形態であることが多い。使用することができるポリグリセロール化オルガノポリシロキサンエラストマーとしては、ShinEtsu社によりKSG710、KSG810、KSG820、KSG830およびKSG840という商品名で販売されているものが挙げられる。より具体的には、使用することができる非乳化エラストマーとしては、ShinEtsu社によりKSG6、KSG15、KSG16、KSG18、KSG41、KSG42、KSG43およびKSG44、DowCorning社によりDC9040およびDC9041、ならびにGeneralElectric社によりSFE839という商品名で販売されているものが挙げられる。より具体的には、使用することができる乳化エラストマーとしては、ShinEtsu社によりKSG31、KSG32、KSG33、KSG210およびKSG710という商品名で販売されているものが挙げられる。有利には、本発明において検討中のオルガノポリシロキサンエラストマーは、球形の非乳化オルガノポリシロキサンエラストマー、ポリグリセロール化オルガノポリシロキサンエラストマーおよびポリオキシアルキレン化オルガノポリシロキサンエラストマーから選択される。それは、より具体的にはポリオキシアルキレン化オルガノポリシロキサンエラストマーである。本発明の組成物は、オルガノポリシロキサンエラストマーを、単独でまたは混合物として、01重量~20重量、好ましくは02重量~15重量、さらにより好ましくは05重量~12重量の範囲の含量で含み得る。組成物は、化粧料組成物において一般に使用される他の成分も含み得る。そのような成分は、水、親水性溶媒、酸化防止剤、芳香剤、精油、防腐剤、化粧用活性剤、モイスチャライザー、ビタミン、セラミド、日焼け止め、界面活性剤、ゲル化剤、増粘剤、展延剤、湿潤剤、分散剤、消泡剤、中和剤、安定剤、ポリマー、特にフィルム形成ポリマー、およびそれらの混合物から選択することができる。当然のことながら、当業者は、組成物の有利な性質が、想定される成分の添加により全くまたは実質的に全く損なわれないように、このまたはこれらの任意選択のさらなる成分およびそれらの量を注意深く選択する。特に、フィルム形成ポリマーとして、特にポリアミドシリコーンブロックポリマー、ブロックエチレン系ポリマー、少なくとも1種のカルボシロキサンデンドリマー誘導体を含むビニルポリマー、カルボキシレート基およびポリジメチルシロキサン基を含むコポリマー、ポリマーの粒子の非水分散体の形態のシリコーン樹脂および脂肪分散性ポリマー、ならびにそれらの混合物から選択されるフィルム形成ポリマーを特に使用することができる。好ましくは、フィルム形成ポリマーは、以下のものを含む群から選択することができる。40°C以上のガラス転移温度を有し、完全にまたは部分的に1種または複数の第1のモノマーに由来する少なくとも1個の第1のブロックと、20°C以下のガラス転移温度を有し、完全にまたは部分的に1種または複数の第2のモノマーに由来する少なくとも1個の第2のブロックとを含有するブロックエチレン系コポリマー、DowCorning社の出願WO03045337およびEP963751に記載のカルボシロキサンデンドリマーに由来する少なくとも1個の単位を含むビニルポリマー、出願WO04055081に記載の、前記液体脂肪相に分散しているアクリルまたはビニル基ホモポリマーまたはコポリマーの粒子の分散体、式または式中、1R4、R5、R6およびR7は、同一でも異なっていてもよく、それらの鎖内に、1個または複数の酸素、硫黄およびまたは窒素原子を含有することができ、部分的にまたは完全にフッ素原子で置換されていてもよい、線状、分枝状または環状の、飽和または不飽和のC1~C40炭化水素ベースの基、場合により1個または複数のC1~C4アルキル基で置換されたC6~C10アリール基、場合により1個または複数の酸素、硫黄およびまたは窒素原子を含有するポリオルガノシロキサン鎖から選択される基を表し、2Xは、同一でも異なっていてもよく、その鎖内に、1個または複数の酸素およびまたは窒素原子を含有することができる線状または分枝状のC1~C30アルキレンジイル基を表し、3Yは、C1~C50飽和もしくは不飽和のアリールアルキレン、アルキルアリーレン、シクロアルキレン、アリーレンまたは線状もしくは分枝状のアルキレン二価基であり、これは、1個または複数の酸素、硫黄およびまたは窒素原子を含むことができ、ならびにあるいは、置換基として、次の原子または原子の群フッ素、ヒドロキシル、C3~C8シクロアルキル、C1~C40アルキル、C5~C10アリール、1~3個のC1~C3アルキル基で場合により置換されているフェニル、C1~C3ヒドロキシアルキルおよびC1~C6アミノアルキルのうちの1個を有することができ、あるいは4Yは、式に対応する基を表し、式中、Tは、ポリオルガノシロキサン鎖で場合により置換されている、線状または分枝状の、飽和または不飽和の三価または四価C3~C24炭化水素ベースの基を表し、これは、O、NおよびSから選択される1個または複数の原子を含有することができ、あるいはTは、N、PおよびAlから選択される三価原子を表し、R8は、該ポリマーの別の鎖と関連があるかもしれない1種または複数のエステル、アミド、ウレタン、チオカルバメート、尿素、チオ尿素およびまたはスルホンアミド基を含むことができる、線状もしくは分枝状のC1~C50アルキル基、またはポリオルガノシロキサン鎖を表し、nは、参照として組み込む出願PCTFR2009052388に記載の通り、2~500、好ましくは2~200の範囲の整数であり、mは、50~1000、好ましくは50~700、さらに良好には50~200の範囲の整数であるの少なくとも1個の単位を含むポリアミドシリコーンブロックコポリマー、参照として組み込む出願FR0954344に記載の通り、特にポリメチルシルセスキオキサン、シロキシシリケート樹脂、特にトリメチルシロキシシリケート樹脂から選択されるシリコーン樹脂、特にアクリル酸およびポリジメチルシロキサングラフトを含むステアリルアクリレートのコポリマー、ポリジメチルシロキサングラフトを含むステアリルメタクリレートのコポリマー、アクリル酸およびポリジメチルシロキサングラフトを含むステアリルメタクリレートのコポリマー、ポリジメチルシロキサングラフトを含むメチルメタクリレート、ブチルメタクリレート、2エチルヘキシルアクリレートおよびステアリルメタクリレートのコポリマーから選択される、カルボキシレート基およびポリジメチルシロキサン基を含むコポリマー、ならびにそれらの混合物。本発明の組成物中にフィルム形成ポリマーが存在することにより、特に、これらの組成物を用いてケラチン物質、特に皮膚およびまたは唇などの上に形成される付着物の脂肪分耐性を改善すること、付着物の持続性、特に摩擦に対する耐性を改善することが可能となり得、あまり粘着性ではない、または全く粘着性ではない付着物を得ることが可能となる。本発明の組成物は、許容され、化粧料組成物について通例の任意の形態とすることができる。したがって、本発明の組成物は、懸濁液、分散体、特に小胞による水中油、または油中水の分散体場合により増粘され、またはさらにはゲル化された水性の有機または油状溶液水中油、油中水または多相エマルジョンゲル、特に水性の油状または乳化ゲルフォーム小胞、特に脂質小胞の分散体二相または多相ローションスプレーローション、クリーム、軟膏、軟質ペースト、膏薬、特にスティックとしてもしくは皿の中で注型もしくは成型された固体、または圧縮された固体の形態とすることができる。当業者は、彼らの一般的知識に基づいて、第1に、使用する成分の性質、特にそれらの支持材への溶解度、および第2に意図した組成物の用途を考慮に入れながら、適切なガレヌスの形態、さらにはそれを調製する方法を選択することができる。水性相本発明の組成物は、組成物の合計重量の1重量~80重量、特に2重量~70重量、またはさらには3重量~60重量を占め得る水性相も含み得る。この水性相は、本質的に水からなることができるか、または水、特に1~5個の炭素原子を含有するモノアルコール、例えば、エタノールまたはイソプロパノールなど、2~8個の炭素原子を含有するグリコール、例えば、プロピレングリコール、エチレングリコール、13ブチレングリコールもしくはジプロピレングリコールなど、C3~C4ケトン、C2~C4アルデヒド、ならびにそれらの混合物から選択される水混和性溶媒の混合物を含み得る。しかし、上で指定した通り、本発明の組成物は、有利には無水である。特定の一実施形態において、特に唇または顔のケアおよびまたはメイクアップを目的とした組成物の場合、本発明において使用する組成物は、無水であるか、または組成物の総重量に対して3重量未満の水、好ましくは1重量未満の水を含有する。唇用のメイクアップ組成物の場合、組成物は、好ましくは無水である。無水という用語は、特に、水が、組成物に意図的に添加されていないことが好ましいが、組成物において使用する様々な化合物中に極微量存在し得ることを意味することを意図したものである。本発明の組成物は、ケラチン物質、例えば、皮膚、睫毛、眉毛、爪、唇、髪などをケアまたはメイクアップするために、より具体的には唇、髪、睫毛およびまたは顔をメイクアップするために使用することができる。それらは、したがって、有利にはメイクアップ組成物、特にマスカラ、アイライナー、口紅、リップグロス、フェイスパウダー、アイシャドウ、ファンデーション、マニキュア液またはヘアマスカラ組成物の形態である、身体もしくは顔の皮膚、唇、睫毛、眉毛、髪または爪用のケアおよびまたはメイクアップ製品日焼け防止またはセルフタンニング製品あるいはヘア製品の形態とすることができる。特に、口紅の場合、組成物は、液体または固形形態、例えばスティックの形態または皿に注型された口紅などとすることができる。一般に、本発明の組成物は、20°Cで固体または液体の形態とすることができる。本発明の目的のために、固体という用語は、20°Cの温度での組成物の状態を特徴付けるものである。特に、本発明の固体組成物は、20°Cの温度および大気圧で、30Nm1超、好ましくは40Nm1超の硬度を有する。硬度を測定する手順組成物、特に口紅のスティックなどの硬度は、以下の手順に従って測定する。スティックは、硬度を測定する前に20°Cで24時間貯蔵する。硬度は、20°Cでチーズワイヤー法を介して測定することができ、この方法とは、直径250μmの硬いタングステンワイヤーを用いて、該ワイヤーをスティックに対して100mmminの速度で動かすことにより、好ましくは円柱の製品の棒を横方向に切断することである。Nm1で表す本発明の組成物の試料の硬度は、IndelcoChatillon社により販売されているDFGS2引張試験機により測定する。この測定を3回再現し、次いで、平均する。上述の引張試験機を使用して読み取ったYで示す3つの値の平均は、グラムで示す。この平均をニュートンに変換し、次いで、ワイヤーが通過した最長の距離を表すLで除算する。円柱形の棒の場合、Lは直径に等しい。硬度は、以下の反応式によりNm1に変換する。L異なる温度での測定のために、スティックを測定の前にこの新しい温度で24時間貯蔵する。測定のこの方法において、本発明の固体組成物は、20°Cで30Nm1以上、好ましくは40Nm1超、好ましくは50Nm1超の硬度を有する。好ましくは、本発明の組成物は、特に、20°Cで500Nm1未満、特に400Nm1未満、好ましくは300Nm1未満の硬度を有する。特に、その硬度が30Nm1超である組成物は、20°Cおよび大気圧で固体組成物である。本発明の組成物は、特に脂肪分に対する感受性が高い組成物である口紅およびファンデーションの分野において最も具体的な用途が見出されている。本発明の組成物は、皮膚およびまたは唇用、特に顔または身体の皮膚用のメイクアップ組成物の形態とすることができ、顔の色つやのための製品、例えば、ファンデーション、フェイスパウダーまたはアイシャドウなど唇用製品、例えば、口紅またはリップケア製品などコンシーラー製品ブラッシャー、アイライナー唇またはアイペンシルボディメイクアップ製品グロスとすることができる。本発明の第1の有利な実施形態において、本発明の組成物は、皮膚のメイクアップを目的とし、したがって、より具体的には、ファンデーション、フェイスパウダーもしくはアイシャドウ、またはボディメイクアップ製品である。本発明の第2の有利な実施形態において、本発明の組成物は、唇のメイクアップを目的とし、したがって、より具体的には、口紅またはリップグロスである。本発明の主題は、ケラチン物質、特に身体もしくは顔の皮膚、唇、爪、睫毛およびまたは髪のための美容処置方法でもあり、この方法は、上で定義した化粧料組成物の前記物質への塗布を含む。特定の一態様において、本発明は、皮膚およびまたは唇のメイクアップおよびまたはケアの方法に関し、この方法は、上で定義した組成物の前記皮膚およびまたは前記唇への塗布を少なくとも含む。本発明のこの方法により、本発明の組成物、特に口紅、ファンデーション、睫毛マスカラまたはヘアマスカラ組成物の塗布による、特に前記ケラチン物質、特に唇、髪、顔およびまたは睫毛のケアまたはメイクアップが可能となる。本発明を、非限定的な様式で、以下の実施例においてより詳細に例示する。実施例1ウレイドピリミドン官能化PDMS1リットル反応器において、296gのShinEtsu社製の参照名KF6002のシリコーンポリマーおよび493gのイソホロンジイソシアネートを、20°C、不活性雰囲気下で混ぜ合わせる。反応媒体を40°Cまで加熱し、次いで、触媒を添加する。加熱を45分間維持する。炭酸プロピレンに、予め分散させた149gの以下の構造の連結基を添加し、次いで、280mlの酢酸ブチルを添加する。反応媒体を140°Cで1h加熱する。エタノールを70°Cで3時間、次いで、周囲温度で一晩添加することによりイソシアネートを中和する。反応媒体を1300mlのメチルテトラヒドロフランに希釈し、その後、わずかな減圧下で濾過する。溶媒の蒸発後、イソドデカンによるストリッピングを行う。GPCにより特性評価した、乾燥抽出物が20の所望のポリマーが得られる。実施例22093gのシリコーンポリマーをアルゴン下で100mlの酢酸エチルに溶解し、次いで、0478gの以下の化合物を添加する。アルゴン下で5時間、イソシアネートの消失を検証しながら混合物を70°Cで加熱する。GPCにより特性評価した所望のポリマーが得られる。実施例3ポリアルケンベースのポリマーの合成100gのジヒドロキシル化水素化12ポリブタジエンポリマーを、80°C、減圧下で、一晩乾燥させる。このポリマーを400mlの無水トルエンに溶解する。25μlの触媒を添加し、均一な溶液が得られるまで混合物を撹拌しながら80°Cで加熱する。300mlの無水トルエン溶液中の、以下の構造を有する15gのイソシアネート官能化分子を、制御雰囲気下、40°Cで添加する。反応混合物を100°Cまで加熱し、この温度で4時間撹拌する。2260cm1でのイソシアネートのピーク特性の完全消失をモニタリングしながら、赤外分光法により反応をモニターする。反応の最後に、残留するイソシアネートの痕跡を全て除去するために100mlのエタノールを添加し、次いで、溶液の粘度を低下させるためにイソドデカンを添加した後に混合物を濾過する。ポリマー溶液を、次いで、直接イソドデカンでストリッピングする。乾燥抽出物が21の最終ポリマーのイソドデカン溶液が得られ、ポリマーをGPCおよび1HNMRにより特性評価した。実施例4ポリアルケンベースのポリマーの合成ウレイドピリミドン二官能化GI2000ポリマーの合成1061gのジヒドロキシル化水素化12ポリブタジエンポリマーを、22mgの触媒の存在下、80°C、減圧下で、2時間加熱する。混合物の温度をアルゴン下で20°Cまで低下させ、その後、10mlのイソドデカンおよび193gのイソホロンジイソシアネートを添加する。混合物を20°C、制御雰囲気下で16時間撹拌し、次いで、120°Cまで加熱し、その後、25mlの炭酸プロピレンを添加する。12gの6メチルイソシトシンを添加すると、均一な白色の懸濁液が生じる。この懸濁液を140°Cまで加熱し、この温度で6時間撹拌する。イソシアネートのピーク特性が完全消失するまで赤外分光法により反応をモニターする。次いで、セライトを通す濾過の前に混合物を30°Cに戻し、400mlのヘプタン、200mlのTHFおよび50mlのエタノールをそこへ添加する。次いで、混合物をイソドデカンでストリッピングする。最後に、乾燥抽出物が25のポリマーのイソドデカン溶液が得られ、ポリマーをGPCにより特性評価する。実施例5ポリアルケンベースのポリマーの合成99gのジヒドロキシル化水素化12ポリブタジエンポリマーを、22mgの触媒の存在下、80°C、減圧下で、2時間加熱する。混合物の温度をアルゴン下で20°Cまで低下させ、その後、30mlのイソドデカンおよび11gのイソホロンジイソシアネートを添加する。混合物を20°C、制御雰囲気下で16時間撹拌し、次いで、120°Cまで加熱し、その後、25mlの炭酸プロピレンを添加する。81gの6メチルイソシトシンを添加すると、均一な白色の懸濁液が生じる。この懸濁液を140°Cまで加熱し、この温度で6時間撹拌する。イソシアネートのピーク特性が完全消失するまで赤外分光法により反応をモニターする。次いで、セライトを通す濾過の前に混合物を30°Cに戻し、1リットルのヘプタンをそこへ添加する。次いで、混合物をイソドデカンでストリッピングする。最後に、乾燥抽出物が20のポリマーのイソドデカン溶液が得られ、ポリマーをGPCにより特性評価する。実施例6ポリアルケンベースのポリマーの合成89gのジヒドロキシル化水素化12ポリブタジエンポリマーを、22mgの触媒の存在下、80°C、減圧下で、2時間加熱する。混合物の温度をアルゴン下で20°Cまで低下させ、その後、60mlのイソドデカンおよび116gの44ジシクロヘキシルメタンジイソシアネートを添加する。混合物を20°C、制御雰囲気下で16時間撹拌し、次いで、120°Cまで加熱し、その後、40mlの炭酸プロピレンを添加する。664gの6メチルイソシトシンを添加すると、均一な白色の懸濁液が生じる。この懸濁液を140°Cまで加熱し、この温度で8時間撹拌する。イソシアネートのピーク特性が完全消失するまで赤外分光法により反応をモニターする。次いで、セライトを通す濾過の前に混合物を30°Cに戻し、250mlのイソドデカンおよび500mlのヘプタンをそこへ添加する。次いで、混合物をイソドデカンでストリッピングする。最後に、乾燥抽出物が22のポリマーのイソドデカン溶液が得られ、ポリマーをGPCにより特性評価する。実施例7ポリアルケンベースのポリマーの合成1431gのジヒドロキシル化水素化12ポリブタジエンポリマーを、33mgの触媒の存在下、80°C、減圧下で、2時間加熱する。混合物の温度をアルゴン下で20°Cまで低下させ、その後、85mlのイソドデカンおよび308gの44ジシクロヘキシルメタンジイソシアネートを添加する。混合物を20°C、制御雰囲気下で16時間撹拌し、次いで、120°Cまで加熱し、その後、70mlの炭酸プロピレンを添加する。226gの6メチルイソシトシンを添加すると、均一な白色の懸濁液が生じる。この懸濁液を140°Cまで加熱し、この温度で8時間撹拌する。イソシアネートのピーク特性が完全消失するまで赤外分光法により反応をモニターする。次いで、セライトを通す濾過の前に混合物を20°Cに戻し、700mlのイソドデカンおよび500mlのヘプタンをそこへ添加する。次いで、混合物をイソドデカンでストリッピングする。最後に、乾燥抽出物が20のポリマーのイソドデカン溶液が得られ、ポリマーをGPCにより特性評価する。実施例8Aポリマーの乾燥付着物で光沢計を使用して測定した光沢イソドデカン中で10の、試験する化合物混合物の200μmの厚さのコートを、自動スプレッダーを使用してPA2810BykoChartコントラストカードに広げる。コートは、少なくともカードの黒色の背景を覆う。付着物を24時間、23°Cの温度で乾燥させ、次いで、BykGardnerMicroTriGloss光沢計を使用して、黒色の背景上で20°での光沢を測定する。50より高い20°での測定値は、許容されると見なされる光沢に等しく、測定値が60より高い場合、光沢は非常に満足なものと見なされる。B摩耗耐性の測定イソドデカン中で10の、試験する化合物混合物の200μmの厚さのコートを、自動スプレッダーを使用してPA2810BykoChartコントラストカードに広げる。コートは、少なくともカードの黒色の背景を覆う。付着物を24時間、23°Cの温度で乾燥させる。ピンオンディスクタイプの摩擦計を使用して、形成したフィルムの摩耗耐性を評価する。基材フィルム試料は回転させられ、直径が5から10mmの間の剛球である摩擦デバイスと接触している。負荷は025から3Nの間であり、移動速度は10から50mmsの間である。フィルムを完全に摩耗させるために必要な、摩擦デバイスが同じ場所を通過する回数を測定する。この回数が多いほど、フィルムの摩耗耐性は高い。以下の結果が得られる。したがって、摩耗耐性を示さないシリコーンポリマーと混合することにより、フィルム形成ポリマーの摩耗耐性を改善し、同時にフィルム形成剤の光沢に近い光沢を維持することが可能である。実施例9重量で以下のものを含む本発明のファンデーション配合物および本発明外の比較ファンデーション配合物を調製した。相A2の成分を秤量した。混合物を3本ロール練り機に通した。相A1の成分を秤量して主ビーカーに入れ、Rayneriミキサーに入れた。次いで、相A2を添加した。10分間の混合後、相Bを加えた。A色移り耐性次いで、以下に記載の手順に従って、得られた製剤の各々を色移り耐性の観点から評価する。非油脂性メイクアップリムーバーで、次いで、水に浸した脱脂綿で、前腕のメイクアップを除去する。5分後、ファンデーション配合物を指で前腕に塗布する。塗布する量は、5cm×5cmの面積に005gである。塗布の10分後、ティッシュペーパーで前腕を5回撫でる。次いで、ティッシュペーパーに移ったファンデーションの量を以下の方法で評価する。ハンカチに着色なしハンカチがごくわずかに着色されているハンカチがわずかに着色されているハンカチが着色されていると見なす。以下の結果が得られる。本発明の組成物の色移りの能力が比較組成物と比較してかなり低下していることを記している。さらに、本発明の組成物により、塗布後の粘着が低下している。B粘着組成物の塗布の完了後に指を前腕に1分間当てることにより粘着性を評価する。実施した測定について、乾燥の間に粘着なし乾燥の間にわずかな粘着作用乾燥の間に中程度の粘着作用乾燥の間に高い粘着作用乾燥の間に非常に高い粘着作用と見なす。以下の結果が得られる。本発明の組成物の乾燥の間に粘着性となる能力が比較組成物と比較してかなり低いことを記している。さらに、本発明の組成物は、脂肪分に対する感受性が低い。